(57)【要約】  塩基水溶液中で現像可能である、３６５ｎｍの放射線によって画像化可能なネガ作用型フォトレジスト組成物。溶媒を除き、この組成物は、ａ）環結合ヒドロキシル基を有する、塩基水溶液可溶性フェノール系膜形成用高分子バインダー樹脂；ｂ）光酸発生剤；ｃ）エーテル化メラミンを含む架橋剤；ｄ）本明細書に記載されている通りの染料；ｅ）記載されている通りの、アミンクエンチャーまたはこうしたアミンクエンチャーの混合物から本質的になるクエンチャー系を含む。この発明は、この組成物をフォトレジストとして使用するプロセスにも関する。【特許請求の範囲】
【請求項１】
塩基水溶液中で現像可能である、３６５ｎｍの放射線によって画像化可能な化学増幅ネガ作用型フォトレジスト組成物であって、固体構成成分ａ）、ｂ）、ｃ）、ｄ）およびｅ）ならびに溶媒構成成分ｆ）；
ａ）環結合ヒドロキシル基を有する、塩基水溶液可溶性フェノール系膜形成用高分子バインダー樹脂；
ｂ）膜形成用バインダー樹脂の架橋を開始するのに十分な量の、３６５ｎｍの放射線への露光で酸を形成する光酸発生剤；
ｃ）放射線への露光によって発生したステップｂ）からの酸への曝露でカルボニウムイオンを形成し、エーテル化メラミンを含む、架橋剤；
ｄ）ＰＧＭＥＡで測定した場合、３６５ｎｍで、約１．７４×１０４〜約０．９４×１０４モル−１Ｌ  ｃｍ−１を範囲とするモル減衰係数を有する染料；
ｅ）水中で約６．０〜約１２のｐＫａを有するアミンクエンチャーまたはこうしたアミンクエンチャーの混合物から本質的になるクエンチャー系であり、アミンクエンチャーは、１気圧で少なくとも１００℃の沸点を有し、少なくとも１個のＣ２〜Ｃ２５アルキル置換基、−（ＣＨ２）ｎＯＨ置換基または−（ＣＨ２）ｎ−Ｏ−（ＣＨ２）ｎ’−Ｏ−Ｒ’置換基（式中、ｎおよびｎ’は独立して２〜４を範囲とする整数であり、Ｒ’はＣ１〜Ｃ４アルキルまたはＨである）を含むか、またはこれらの置換基の混合物を含む、クエンチャー系；
ｆ）フォトレジスト溶媒
を含む、フォトレジスト組成物。
【請求項２】
前記固体構成成分ｅ）は、さらに前記アミンクエンチャーまたはこうしたアミンクエンチャーの混合物が構造（１）を有するものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基（式中、ｎは２〜４を範囲とする整数である）であり、さらに、３位および２位は単結合または二重結合のいずれかによって接続されている、請求項１に記載のフォトレジスト組成物。
【化１】
2020518012.tif 000050
【請求項３】
前記固体構成成分ｄ）である前記染料が、塩基水溶液中で可溶性であり；さらに、前記固体構成成分ｅ）は、さらに前記アミンクエンチャーまたはこうしたアミンクエンチャーの混合物が構造（１）を有するものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基（式中、ｎは２〜４を範囲とする整数である）であり、さらに、３位および２位は単結合または二重結合のいずれかによって接続されている、請求項１または２に記載のフォトレジスト組成物。
【化２】
2020518012.tif 000051
【請求項４】
前記固体構成成分ｂ）である前記光酸発生剤が、膜形成用バインダー樹脂の架橋を開始するのに十分な量の、３６５ｎｍの放射線への露光で酸を形成するトリハロメチル誘導体（ハロ＝ＣｌまたはＢｒ）に基づく光酸発生剤であり、ここで、ハロ部分は塩素または臭素であり；さらに、前記固体構成成分ｅ）は、さらに前記アミンクエンチャーまたはこうしたアミンクエンチャーの混合物が構造（１）を有するものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基（式中、ｎは２〜４を範囲とする整数である）であり、さらに、３位および２位は単結合または二重結合のいずれかによって接続されているものである、請求項１〜３のいずれか一つに記載のフォトレジスト組成物。
【化３】
2020518012.tif 000052
【請求項５】
前記固体構成成分ｄ）である前記染料が塩基水溶液中で可溶性であり；さらに、前記固体構成成分ｂ）である前記光酸発生剤が、膜形成用バインダー樹脂の架橋を開始するのに十分な量の、３６５ｎｍの放射線への露光で酸を形成するトリハロメチル誘導体（ハロ＝ＣｌまたはＢｒ）に基づく光酸発生剤であり、ここで、ハロ部分は、塩素または臭素であり；さらに、前記固体構成成分ｅ）は、さらに前記アミンクエンチャーまたはこうしたアミンクエンチャーの混合物が構造（１）を有するものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基（式中、ｎは２〜４を範囲とする整数である）であり、さらに、３位および２位は単結合または二重結合のいずれかによって接続されているものである、請求項１〜４のいずれか一つに記載のフォトレジスト組成物。
【化４】
2020518012.tif 000053
【請求項６】
固体構成成分ｅ）である前記クエンチャー系が、構造（１７）を有する化合物または構造（１７）を有する化合物の混合物のみからなり、式中、ｎおよびｎ’は独立して２〜４を範囲とする整数であり、Ｒ’はＣ１〜Ｃ４アルキルまたはＨである、請求項１〜５のいずれか一つに記載のフォトレジスト組成物。
【化５】
2020518012.tif 000054
【請求項７】
固体構成成分ｅ）である前記クエンチャー系が、構造（２１）を有する化合物または構造（２１）を有する化合物の混合物のみからなり、式中、Ｒ９およびＲ１０は、Ｈ、またはＣ−２−Ｃ２５アルキルから独立して選択され、さらに、Ｒ９またはＲ１０の少なくとも１つはＣ−２−Ｃ２５アルキルである、請求項１〜６のいずれか一つに記載のフォトレジスト組成物。
【化６】
2020518012.tif 000055
【請求項８】
前記固体構成成分ｂ）である前記光酸発生剤が、膜形成用バインダー樹脂の架橋を開始するのに十分な量の、３６５ｎｍの放射線への露光で酸を形成するトリハロメチル誘導体（ハロ＝ＣｌまたはＢｒ）に基づく光酸発生剤であり、ここで、ハロ部分は塩素または臭素であり；さらに、前記固体構成成分ｅ）は、さらに前記アミンクエンチャーまたはこうしたアミンクエンチャーの混合物が構造（１）を有するものであるものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基（式中、ｎは２〜４を範囲とする整数である）であり、さらに３位および２位は単結合または二重結合のいずれかによって接続されている、請求項６または７に記載のフォトレジスト組成物。
【請求項９】
前記固体構成成分ｄ）である前記染料が、塩基水溶液中で可溶性である、請求項６または７に記載のフォトレジスト組成物。
【請求項１０】
固体構成成分ａ）である前記バインダー樹脂が、塩基可溶性ノボラックである、請求項１〜９のいずれか一つに記載のフォトレジスト組成物。
【請求項１１】
固体構成成分ａ）である前記バインダー樹脂が、構造（２）の反復単位を含み、式中、ｑは、ポリマー鎖における反復単位の数である、請求項１〜９のいずれか一つに記載のフォトレジスト組成物。
【化７】
2020518012.tif 000056
【請求項１２】
固体構成成分ｂ）である前記光酸発生剤が、有機スルホン酸の置換または非置換トリアリールスルホニウム塩、有機スルホン酸の置換または非置換１，３−ジオキソ−１Ｈ−ベンゾ［ｄｅ］イソキノリン−２（３Ｈ）−イルエステルからなる群から選択され、ここで、トリアリールスルホニウム部分またはその酸アニオンにおいて、共役アリールを有する少なくとも１つのアリール部分を含有し、ここで、共役アリール部分は、アリールオキシ、アルキルオキシ、ニトロ、アリール、アルケニルからなる群から選択される少なくとも１つの置換基を有するフェニル環から選択されるか、またはそれに代えて、共役アリール部分は、２つ〜４つの環を含有する置換または非置換縮合芳香族環部分である、請求項１、２、３または６〜７のいずれか一つに記載のフォトレジスト組成物。
【請求項１３】
固体構成成分ｂ）である前記光酸発生剤が、１個〜３個のトリハロメチル置換基を含有する、アレーンまたは置換アレーンのトリハロメチル誘導体である、請求項４〜１１のいずれか一つに記載のフォトレジスト組成物。
【請求項１４】
固体構成成分ｂ）である前記光酸発生剤が、スルホンスペーサー（−ＳＯ２−）を介して前記アレーンまたは置換アレーン部分に付着した１個〜３個のトリハロメチル置換基を含有する、アレーンまたは置換アレーンのトリハロメチル誘導体である、請求項４〜１１のいずれか一つに記載のフォトレジスト組成物。
【請求項１５】
固体構成成分ｂ）である前記光酸発生剤が、１つ〜３つのトリハロメチル部分を含有する、ヘテロアレーンまたは置換ヘテロアレーンのトリハロメチル誘導体である、請求項４〜１１のいずれか一つに記載のフォトレジスト組成物。
【請求項１６】
固体構成成分ｂ）である前記光酸発生剤が、スルホンスペーサー（−ＳＯ２−）を介して前記ヘテロアレーンまたは置換ヘテロアレーンに付着した１個〜３個のトリハロメチル置換基を含有する、ヘテロアレーンまたは置換ヘテロアレーンのトリハロメチル誘導体である、請求項４〜１１のいずれか一つに記載のフォトレジスト組成物。
【請求項１７】
固体構成成分ｂ）である前記光酸発生剤が、構造（３）を有するトリハロメチル誘導体であり、式中、Ｒ２は置換もしくは非置換のアルケニルまたは置換もしくは非置換のアリール基、あるいは２つ〜４つの環を含有する置換または非置換の縮合芳香族環部分であり、Ｙは酸素または窒素であり、ＸはＣｌまたはＢｒである、請求項４〜１１のいずれか一つに記載のフォトレジスト組成物。
【化８】
2020518012.tif 000057
【請求項１８】
固体構成成分ｂ）である前記光酸発生剤が、構造（４）を有するオキサゾールまたは置換オキサゾンのトリハロメチル誘導体であり、式中、Ｒ３は置換もしくは非置換のアルケニルまたは置換もしくは非置換のアリール基であり、ＸはＣｌまたはＢｒである、請求項４〜１１のいずれか一つに記載のフォトレジスト組成物。
【化９】
2020518012.tif 000058
【請求項１９】
固体構成成分ｂ）である前記光酸発生剤が、１つまたは２つのトリハロメチル部分を含有する、置換トリアジンのトリハロメチル誘導体である、請求項４〜１１のいずれか一つに記載のフォトレジスト組成物。
【請求項２０】
固体構成成分ｂ）である前記光酸発生剤が、構造（５）を有するトリハロメチル誘導体であり、式中、ＸはＢｒまたはＣｌであり、Ｒ４は非置換もしくは置換のアルケニル、非置換アリールもしくは置換アリール部分、または２つ〜４つの環を含有する置換もしくは非置換の縮合芳香族環部分である、請求項４〜１１のいずれか一つに記載のフォトレジスト組成物。
【化１０】
2020518012.tif 000059
【請求項２１】
固体構成成分ｂ）である前記光酸発生剤が、構造（６）を有するトリハロメチル誘導体であり、Ｒ４ａが非置換もしくは置換のアルケニルまたは非置換アリールもしくは置換アリール部分である、請求項４〜１１のいずれか一つに記載のフォトレジスト組成物。
【化１１】
2020518012.tif 000060
【請求項２２】
固体構成成分ｂ）である前記光酸発生剤が、構造（７）を有するトリハロメチル誘導体であり、式中、ｏは１または２であり、ＸはＣｌまたはＢｒであり、さらに、Ｒ５は、水素またはＣ１〜Ｃ２アルキルによって置換されている１つまたは２つのオレフィン結合を含有するＣ４またはＣ５環式脂肪族エーテル部分である、請求項４〜１１のいずれか一つに記載のフォトレジスト組成物。
【化１２】
2020518012.tif 000061
【請求項２３】
固体構成成分ｂ）である前記光酸発生剤が、構造（８）を有するトリハロメチル誘導体であり、式中、ｏは１または２であり、ＸはＣｌまたはＢｒであり、Ｒ６は水素またはＣ１〜Ｃ３アルキルである、請求項４〜１１のいずれか一つに記載のフォトレジスト組成物。
【化１３】
2020518012.tif 000062
【請求項２４】
ＸがＣｌである、請求項２２または２３に記載のフォトレジスト組成物。
【請求項２５】
ＸがＢｒである、請求項２２または２３に記載のフォトレジスト組成物。
【請求項２６】
固体構成成分ｂ）である前記光酸発生剤が、構造（９）を有するトリハロメチルであり、式中、ＸはＣｌまたはＢｒであり、さらに、Ｒ６は水素またはＣ１〜Ｃ３アルキルである、請求項４〜１１のいずれか一つに記載のフォトレジスト組成物。
【化１４】
2020518012.tif 000063
【請求項２７】
Ｘが塩素である、請求項２６に記載のフォトレジスト組成物。
【請求項２８】
Ｘが臭素である、請求項２６に記載のフォトレジスト組成物。
【請求項２９】
Ｒ６が水素である、請求項２３〜２６のいずれか一つに記載のフォトレジスト組成物。
【請求項３０】
Ｒ６がメチルである、請求項２３〜２６のいずれか一つに記載のフォトレジスト組成物。
【請求項３１】
Ｒ６がエチルである、請求項２３〜２６のいずれか一つに記載のフォトレジスト組成物。
【請求項３２】
固体構成成分ｂ）である前記光酸発生剤が、構造（１０）を有する、請求項２３〜２６のいずれか一つに記載のフォトレジスト組成物。
【化１５】
2020518012.tif 000064
【請求項３３】
固体構成成分ｃ）である前記架橋剤が、構造（１１）を有するもの、（１１）によって形成されるオリゴマー、またはこれらの混合物から選択されるエーテル化メラミンを含み；式中、Ｒ７はＣ１〜Ｃ４アルキル、Ｈであるか、または構造（１１ａ）の部分を表し、式中、
【化１６】
2020518012.tif 000065
は、構造（１１）に対する部分（１１ａ）の付着点を表し、式中、Ｒ７ａはＣ１〜Ｃ４アルキル、Ｈであるか、または別の構造（１１ａ）部分を表す、請求項１〜３２のいずれか一つに記載のフォトレジスト組成物。
【化１７】
2020518012.tif 000066
【請求項３４】
固体構成成分ｃ）である前記架橋剤が、構造（１２）を有するもの、（１２）によって形成されるオリゴマー、またはこれらの混合物から選択されるエーテル化メラミンを含み；式中、Ｒ８はメチル、Ｈであるか、または構造（１２ａ）の部分を表し、式中、
【化１８】
2020518012.tif 000067
は、構造（１２）に対する部分（１２ａ）の付着点を表し、式中、Ｒ８ａはメチル、Ｈであるか、または別の構造（１２ａ）の部分を表す、請求項１〜３３のいずれか一つに記載のフォトレジスト組成物。
【化１９】
2020518012.tif 000068
【請求項３５】
固体構成成分ｄ）である前記染料が、構造（１３）を有する塩基水溶液可溶性染料であり、式中、ｍ１およびｍ２は独立して１〜３である、請求項１〜３４のいずれか一つに記載のフォトレジスト組成物。
【化２０】
2020518012.tif 000069
【請求項３６】
固体構成成分ｄ）である前記染料が、構造（１４）を有する塩基水溶液可溶性染料である、請求項１〜３５のいずれか一つに記載のフォトレジスト組成物。
【化２１】
2020518012.tif 000070
【請求項３７】
構造（１）を有する固体構成成分ｅ）である前記クエンチャーは、Ｒ１がＣ１５〜Ｃ２０アルキル部分であり、Ｒ１ａが−（ＣＨ２）ｎＯＨ（式中、ｎは２〜４を範囲とする整数である）であり、さらに、３位および２位が単結合によって接続されている、請求項２〜３６のいずれか一つに記載のフォトレジスト組成物。
【請求項３８】
固体構成成分ｅ）である前記クエンチャー系が、構造（１）の１種の化合物を有するものであり、式中、Ｒ１ａは−（ＣＨ２）ｎＯＨ（式中、ｎは２または３である）であり、さらに、３位および２位は単結合によって接続されている、請求項２〜３７のいずれか一つに記載のフォトレジスト組成物。
【請求項３９】
固体構成成分ｅ）である前記クエンチャー系が、構造（１）の１種の化合物を有するものであり、式中、Ｒ１ａは−（ＣＨ２）ｎＯＨ（式中、ｎは２である）であり、さらに、３位および２位は単結合によって接続されている、請求項２〜３８のいずれか一つに記載のフォトレジスト組成物。
【請求項４０】
固体構成成分ｅ）である前記クエンチャー系が構造（１５）の化合物のみからなる、請求項１および１０〜３９のいずれか一つに記載のフォトレジスト組成物。
【化２２】
2020518012.tif 000071
【請求項４１】
固体構成成分ｅ）である前記クエンチャー系が、構造（１）の１種の化合物を有するものであり、式中、Ｒ１はＣ１５〜Ｃ２０アルキル部分であり、Ｒ１ａはＣ１〜Ｃ５アルキルであり、さらに、３位および２位は単結合によって接続されている、請求項２〜４および１０〜３６のいずれか一つに記載のフォトレジスト組成物。
【請求項４２】
固体構成成分ｅ）である前記クエンチャー系が、構造（１）の１種の化合物を有するものであり、式中、Ｒ１はＣ１５〜Ｃ２０アルキル部分であり、Ｒ１ａはＣ３〜Ｃ５アルキルであり、さらに、３位および２位は、単結合によって接続されている、請求項２〜４および１０〜３６のいずれか一つに記載のフォトレジスト組成物。
【請求項４３】
固体構成成分ｅ）である前記クエンチャー系が、構造（１）の１種の化合物を有するものであり、式中、Ｒ１はＣ１５〜Ｃ２０アルキル部分であり、Ｒ１ａはＣ４〜Ｃ５アルキルであり、さらに、３位および２位は単結合によって接続されている、請求項２〜４および１０〜３６のいずれか一つに記載のフォトレジスト組成物。
【請求項４４】
構造（１）を有する固体構成成分ｅ）である前記クエンチャーは、Ｒ１がＣ１〜Ｃ５アルキル部分またはＨであり、Ｒ１ａが−（ＣＨ２）ｎＯＨ（式中、ｎは２〜４を範囲とする整数である）であり、さらに、３位および２位が二重結合によって接続されているものである、請求項２〜４および１０〜３６のいずれか一つに記載のフォトレジスト組成物。
【請求項４５】
構造（１）を有する固体構成成分ｅ）である前記クエンチャーは、Ｒ１がＣ１〜Ｃ３アルキル部分またはＨであり、Ｒ１ａが−（ＣＨ２）ｎＯＨ（式中、ｎは２〜４を範囲とする整数である）であり、さらに、３位および２位が二重結合によって接続されているものである、請求項２〜４および１０〜３６のいずれか一つに記載のフォトレジスト組成物。
【請求項４６】
構造（１）を有する固体構成成分ｅ）である前記クエンチャーは、Ｒ１がＨであり、Ｒ１ａが−（ＣＨ２）ｎＯＨ（式中、ｎは２〜４を範囲とする整数である）であり、さらに、３位および２位が二重結合によって接続されているものである、請求項２〜４および１０〜３６のいずれか一つに記載のフォトレジスト組成物。
【請求項４７】
固体構成成分ｅ）である前記クエンチャー系が構造（１６）の化合物からなる、
請求項２〜４および１０〜３６のいずれか一つに記載のフォトレジスト組成物。
【化２３】
2020518012.tif 000072
【請求項４８】
固体構成成分ｅ）である前記クエンチャー系が、構造（１）の１種の化合物を有するものであり、式中、Ｒ１は、Ｃ１５〜Ｃ２０アルキル部分であり、Ｒ１ａはＣ１〜Ｃ５アルキルであり、さらに、３位および２位は二重結合によって接続されている、請求項２〜４および１０〜３６のいずれか一つに記載のフォトレジスト組成物。
【請求項４９】
固体構成成分ｅ）である前記クエンチャー系が、構造（１）の１種の化合物を有するものであり、式中、Ｒ１は、Ｃ１５〜Ｃ２０アルキル部分であり、Ｒ１ａはＣ３〜Ｃ５アルキルであり、さらに、３位および２位は、二重結合によって接続されている、請求項２〜４および１０〜３６のいずれか一つに記載のフォトレジスト組成物。
【請求項５０】
固体構成成分ｅ）である前記クエンチャー系が、構造（１）の１種の化合物を有するものであり、式中、Ｒ１は、Ｃ１５〜Ｃ２０アルキル部分であり、Ｒ１ａはＣ４〜Ｃ５アルキルであり、さらに、３位および２位は二重結合によって接続されている、請求項２〜４および１０〜３６のいずれか一つに記載のフォトレジスト組成物。
【請求項５１】
フォトレジスト組成物の組成が、溶媒中約３０質量％〜約４５質量％の総固形分である、請求項１〜５０のいずれか一つに記載のフォトレジスト組成物。
【請求項５２】
総固体構成成分ａ）、ｂ）、ｃ）、ｄ）の組成について、固体構成成分ａ）が約６０質量％〜約９０質量％であり；固体構成成分ｂ）が約０．５質量％〜約８．０質量％であり；固体構成成分ｃ）が約８．０質量％〜約３０質量％であり；構成成分ｄ）が約０．４質量％〜約８．０質量％であり；固体構成成分ｅ）が約０．５質量％〜約４．０質量％であり、ここで、全ての固体構成成分ａ）、ｂ）、ｃ）、ｄ）およびｅ）の総和質量％が１００質量％を超えない、請求項１〜５１のいずれか一つに記載のフォトレジスト組成物。
【請求項５３】
ａ１）請求項１〜５２のいずれか一つからのフォトレジスト組成物を、適当な基板の表面上にコーティングすることで、フォトレジストコーティングを形成すること；
ｂ１）ステップｂ）からの前記フォトレジストコーティング基板を、実質的に全てのフォトレジスト溶媒がフォトレジスト組成物から除去されるまで加熱処理することで、フォトレジスト膜を形成すること；
ｃ１）ステップｃ）からの前記フォトレジスト膜を、画像化用ｉ線放射線に画像露光して、露光および非露光領域を含有する照射済みフォトレジスト膜を形成すること；
ｄ１）露光ステップｃ）の後で前記照射レジスト膜を焼成すること；
ｅ１）ステップｄ１）からの前記照射済みフォトレジスト膜の非露光エリアを現像剤で除去することで、レジスト基板相間でアンダーカットされてフォトレジストオーバーハングを形成するアンダーカットフォトレジストパターンで被覆された基板を形成すること
を含む、フォトレジスト組成物を画像化するための方法。
【請求項５４】
ａ２）ＥＢＰＶＤ、ＣＶＤ堆積またはスパッタリングによる金属堆積を使用し、請求項５３のステップｅ１）からのアンダーカットフォトレジストパターンで被覆された前記基板上に、金属の層を堆積することであり、ここで、アンダーカットフォトレジストパターンで被覆された前記基板上の金属堆積は、前記基板相間で前記フォトレジストオーバーハングによって保護されていない前記パターン化フォトレジストにおける露出基板にのみ金属を堆積させるが、さらに、金属堆積は、残っているフォトレジストによって被覆されていない基板上の他所で起こることで、選択的金属堆積、およびフォトレジストパターンのみの最上部に金属のコーティングを有するアンダーカットフォトレジストパターン（表面金属化レジストパターン）の両方を有する基板を形成する、前記金属の層を堆積すること；
ｂ２）ステップａ２）の後、前記金属化フォトレジストパターンを剥離することで基板をもたらすことであり、ここで、金属化は、アンダーカットパターン化フォトレジストのオーバーハングによって保護されていない前記パターン化フォトレジストにおける露出基板にのみ起こっている、前記基板をもたらすこと
を含む、基板上のパターン化フォトレジストの金属化のためのリフトオフプロセス。
【請求項５５】
ステップｂ２）において、剥離が化学的剥離剤で行われる、請求項５４に記載のリフトオフプロセス。
【請求項５６】
ステップｂ２）において、剥離が接着剤テープで行われる、請求項５５に記載のリフトオフプロセス。
【請求項５７】
ステップｂ２）に続いて、あらゆる残留レジストが化学的剥離剤で除去される、請求項５５に記載のリフトオフプロセス。
【請求項５８】
塩基水溶液中で現像可能である、３６５ｎｍの放射線によって画像化可能な化学増幅ネガ作用型フォトレジスト組成物であって、固体構成成分ａ）、ｂ）、ｃ）、ｄ）およびｅ）ならびに溶媒構成成分ｆ）；
ａ）環結合ヒドロキシル基を有する、塩基水溶液可溶性フェノール系膜形成用高分子バインダー樹脂であり、前記バインダー樹脂は、構造（２）を有する反復単位を含み、式中、ｑは、ポリマー鎖における反復単位の数である、前記バインダー樹脂；
【化２４】
2020518012.tif 000073
ｂ）膜形成用バインダー樹脂の架橋を開始するのに十分な量の、３６５ｎｍの放射線への露光で酸を形成する光酸発生剤であり、構造（１０）を有する、前記光酸発生剤；
【化２５】
2020518012.tif 000074
ｃ）放射線への露光によって発生したステップｂ）からの酸への曝露でカルボニウムイオンを形成し、エーテル化メラミンを含む、架橋剤であり、前記架橋剤は、構造（１２）を有するもの、（１２）によって形成されるオリゴマー、またはこれらの混合物から選択されるエーテル化メラミンを含み、式中、Ｒ８は、メチル、Ｈであるか、または構造（１２ａ）の部分を表し、式中、
【化２６】
2020518012.tif 000075
は、構造（１２）に対する部分（１２ａ）の付着点を表し、式中、Ｒ８ａは、メチル、Ｈであるか、または別の構造（１２ａ）の部分を表す、前記架橋剤；
【化２７】
2020518012.tif 000076
ｄ）構造（１４）を有する染料；
【化２８】
2020518012.tif 000077
ｅ）構造（１５）を有するアミンクエンチャーから本質的になるクエンチャー系；
【化２９】
2020518012.tif 000078
ｆ）ＰＧＭＥＡ
を含む、フォトレジスト組成物。
【発明の詳細な説明】
【技術分野】
【０００１】
本発明の分野は、集積回路（ＩＣ）および発光ダイオード（ＬＥＤ）装置を作製するために使用されるネガ型放射線感光性塩基水溶液可溶性フォトレジスト組成物に関する
【背景技術】
【０００２】
フォトレジスト組成物は、コンピューターチップおよび集積回路の製作などにおいて、微細化された電子部品を作製するためのマイクロリソグラフィプロセスで使用される。一般に、これらのプロセスにおいては、先ず、フォトレジスト組成物の薄膜が、集積回路を作製するために使用されるシリコンウェハなどの基板材料に適用される。次いで、コーティングされた基板を焼成して、フォトレジスト組成物中の溶媒を蒸発させ、コーティングを基板上に固定する。次に、焼成されたコーティングされた基板表面は、画像化放射線への画像露光にかけられる。
【０００３】
この放射線露光は、コーティング表面の露光エリアにおいて化学的転換を引き起こす。可視光、紫外（ＵＶ）線、電子ビームおよびＸ線放射エネルギーは、マイクロリソグラフィプロセスにおいて今日共通して使用されている画像化放射線の種類である。この画像露光の後、コーティング基板は現像液で処理されて、基板のコーティング表面の放射線露光または非露光エリアのいずれかを溶解および除去する。
【０００４】
フォトレジスト組成物にはネガ作用型およびポジ作用型の２つの型がある。ネガ作用型フォトレジストが放射線に画像露光される場合、放射線に露光されたエリアのレジスト組成物は、現像液に対して溶け難くなる（例えば、架橋反応が起こる）のに対し、フォトレジストコーティングの非露光エリアは、こうした溶液に対して比較的可溶性のままである。したがって、露光されたネガ作用型レジストを現像剤で処理することによって、フォトレジストコーティングの非露光エリアの除去およびコーティングにおけるネガ型画像の創出が引き起こされ、それによって、フォトレジスト組成物が堆積していた下部基板表面の所望の部分が露出される。
【０００５】
ネガ作用型酸感受性フォトレジスト組成物の使用は、従来技術において公知である。こうした従来技術フォトレジスト組成物のほとんどは、より高い分子量ポリマーを含む不溶性膜を形成するために高分子バインダー樹脂と反応する架橋剤を使用する。
【０００６】
レジスト製品および化学における主要な開発は、シリコン集積回路（ＩＣ）チップ産業に捧げられてきた。この技術は、より高い解像度を求めて、ｉ線リソグラフィーから、２４８ｎｍ、１９３ｎｍおよび１５７ｎｍなど、より短い波長（深ＵＶ）リソグラフィーに移った。数世代の高度な深ＵＶレジスト材料が開発されてきた。化学増幅レジストに基づく２４８ｎｍおよび１９３ｎｍのリソグラフィーを適用して、０．２μｍをはるかに下回る臨界寸法（ＣＤ）が製造で達成される。
【０００７】
しかしながら、他方で、ＧａＡｓまたは化合物ＩＩＩ−Ｖ基板、発光ダイオード（ＬＥＤ）、高出力ＬＥＤおよび有機発光ダイオード（ＯＬＥＤ）の加工などの用途では、主に、化学増幅されていない従来のｉ線リソグラフィーおよびｉ線レジスト材料が未だ用いられている。これらの用途のため、パターン化されたフォトレジストで被覆された半導体基板上の金属堆積（別名、金属化）は、頻繁に、ＬＰＣＶＤなどの化学蒸着（ＣＶＤ）技術によって行われる。スパッタリング金属堆積は、厚い均一な金属層を堆積するために用いることもできる。金属化のために用いられる別の技法は、真空堆積（ＶＤ）、特にｅ−ビームによって誘発される真空堆積（ＥＢＰＶＤ）である。
【０００８】
電子ビーム物理蒸着またはＥＢＰＶＤは、ターゲット陽極が高真空下で荷電タングステンフィラメントによって放出される電子ビームと衝突する物理蒸着の形態である。電子ビームは、ターゲットからの原子を気相に転化させる。次いでこれらの原子は固体形態に堆積し、真空チャンバー内の（視線内の）あらゆるものを陽極材料の薄層でコーティングする。
【０００９】
スパッタリング金属堆積は、真空チャンバー内で行われ、ここでは、電気的に接地された金属ターゲットウェハが、電気的に荷電されたアルゴンガスと衝突し、金属原子をスパッタリング除去し、それらをターゲットウェハ上に堆積する。
【００１０】
ＣＶＤ金属堆積は、減圧下で、反応性ガスと、半導体基板それ自体との反応によってまたは第２の反応性ガスとの反応のいずれかによって起こり、両シナリオとも金属堆積を生成する。例えば、非限定的な例として、第１のシナリオにおいて、ＷＦ６は、Ｓｉとの反応によりシリコン基板上の堆積に影響して、金属Ｗ堆積を生成することができ、反応生成物としてガス状ＳｉＦ６を生成し、これはポンプ除去される。第２のシナリオの例は、ＷＦ６とＨ２とのガス反応であり、金属Ｗを堆積し、反応生成物としてガス状ＨＦを生成し、これはポンプ除去される。
【発明の概要】
【発明が解決しようとする課題】
【００１１】
パターン化レジストを使用すると、ＣＶＤまたはスパッタリング金属のいずれかを、レジストによって被覆されていない基板のエリアを金属化するために用いることができる。しかしながら、このステップの後で、残りのレジストは、それを除去するためにレジストの表面に適用される化学エッチング剤または接着剤テープのいずれかを用いることによって除去することができる。いずれかの状況において、除去は、リフトオフプロセスを用いることによって容易にすることができ、このプロセスにおいては、金属化の前に初めに生成されたレジストパターンがレジスト基板界面でアンダーカットを有する。剥離剤など、化学エッチング剤が用いられる場合において、残りのレジストの除去は、より簡単になり、なぜならば、レジストのアンダーカット部分は金属化されておらず、剥離剤がレジストを侵食し、それを除去することを可能にするからである。直壁、レジスト形状、および不十分なアンダーカットを有する形状は、これらの形状の側壁での著しい金属化を有し、剥離剤を用いるレジストの除去をはるかに困難または不可能にする。同様に、粘性テープ手法を使用してレジストの除去に作用する場合、アンダーカット形状がはっきりしているほど、これの形状は、基板上の多量の残留レジストを残すことなく除去するのが簡単である。この残留物の最小化は、順じて、後続の剥離作業におけるこの残留物のより速い除去を可能にする。リフトオフ用途のためのアンダーカットレジスト特徴のいくつかを有する傾斜形状を得るための伝統的な手法は、露光ツールデフォーカスなど露光中の光学条件の操作に依存してきた。こうした「光学」手法は、本質的に、可能であるアンダーカットの程度が、光学物理それ自体によって制限される。
【００１２】
画像化中にはっきりとしたアンダーカットを与える高感受度ｉ線化学増幅ネガ型レジストであって、さらにこのアンダーカットがレジストの加工中に著しい露光寛容度を有し、これらの特性が通常の加工中に配合物それ自体によって付与されるとともにデフォーカス設定など露光ツールパラメータの光学操作に依存しない、高感受度ｉ線化学増幅ネガ型レジストが必要である。本明細書に記載されているのは、新規な高感受度化学増幅ｉ線フォトレジスト配合物であり、これは予想外にも、露光および加工すると、広い露光寛容度を有する、はっきりとしたアンダーカットを与える。はっきりとしたアンダーカットは、これらのレジストパターンの金属化後、より簡単なリフトオフプロセスを可能にする。
【課題を解決するための手段】
【００１３】
それの態様の１つにおいて、本発明は、塩基水溶液中で現像可能である、３６５ｎｍの放射線によって画像化可能な、化学増幅ネガ作用型フォトレジスト組成物に関し、ここで、フォトレジスト組成物は、溶媒と一緒に以下の固体構成成分を含む：
ａ）環結合ヒドロキシル基を有する、塩基水溶液可溶性フェノール系膜形成用高分子バインダー樹脂。
ｂ）膜形成用バインダー樹脂の架橋を開始するのに十分な量の、３６５ｎｍの放射線に露光することで酸を形成する光酸発生剤。
ｃ）放射線に露光することによって発生したステップｂ）からの酸への曝露でカルボニウムイオンを形成し、エーテル化メラミンを含む、架橋剤。
ｄ）３６５ｎｍで、約１．６１×１０４〜約１．０７×１０４モル−１Ｌ  ｃｍ−１を範囲とするモル減衰係数を有する染料。
ｅ）水中で約６．０〜約１２のｐＫａを有するアミンクエンチャーまたはこうしたアミンクエンチャーの混合物から本質的になるクエンチャー系であり、アミンクエンチャーは、１気圧で少なくとも１００℃の沸点を有し、少なくとも１個のＣ２〜Ｃ２５アルキル置換基、−（ＣＨ２）ｎＯＨ置換基もしくは−（ＣＨ２）ｎ−Ｏ−（ＣＨ２）ｎ’−Ｏ−Ｒ’置換基（ｎおよびｎ’は独立して２〜４を範囲とする整数であり、Ｒ’はＣ１〜Ｃ４アルキルまたはＨである）を含むか、またはこれらの置換基の混合物を含む、クエンチャー系。
【００１４】
この発明の他の態様は、良好な露光寛容度で大きなアンダーカット形状を有する形体を生成するために、基板上にコーティングし、３６５ｎｍまたは３６５ｎｍの構成成分を含有する広帯域放射線で上記のフォトレジストを画像化するプロセス、および、金属化／リフトオフ手法においてこうした形状を使用するプロセスである。
【図面の簡単な説明】
【００１５】
【図１】スルホン酸および他の強酸を発生させるｉ線（広帯域）光酸発生剤の非限定的な例を示す図である。
【図２】ＨＣｌまたはＨＢｒのいずれかを発生させるｉ線（広帯域の）トリハロ光酸発生剤の非限定的な例を示す図である。
【図３】Ｍｏｎａｚｏｌｉｎｅ  ＣおよびＤＩ染料の両方を含有する配合物と比較した、Ｍｏｎａｚｏｌｉｎｅ  Ｃを含有するがＤＩ染料を用いないフォトレジスト配合物を使用した場合のアンダーカットリソグラフィー性能を比較する図である。
【図４】Ｍｏｎａｚｏｌｉｎｅ  ＣおよびＤＩ染料の両方を含有する配合物と比較した、ＤＩ染料を含有するがＭｏｎａｚｏｌｉｎｅ  Ｃを用いないフォトレジスト配合物を使用した場合のアンダーカットリソグラフィー性能を比較する図である。
【図５】共にＭｏｎａｚｏｌｉｎｅ  ＣおよびＤＩ染料を含有するが、一方は、ＨＣｌを発生させるＩ線ＰＡＧを含有し、第２のフォトレジストは代わりに、スルホン酸を発生させるｉ線ＰＡＧを含有する、２つのフォトレジスト配合物のアンダーカットリソグラフィー性能を比較する図である。
【図６】２つのフォトレジスト配合物、ＡＩクエンチャーを使用する例７およびＭＮＮＥクエンチャーを使用する例８のアンダーカットリソグラフィー性能を比較する図である。
【図７】２つのフォトレジスト配合物、ＴＰＡクエンチャーを使用する例８および２ＥＩクエンチャーを使用する例９のアンダーカットリソグラフィー性能を比較する図である。
【図８】２つのフォトレジスト配合物、それぞれ、Ｎ−メチルジプロピルアミンクエンチャーを使用する例１０およびＮ，Ｎ−ジイソプロピルエチルアミンクエンチャーを使用する例１１の拡張アンダーカットリソグラフィー性能を示す図である。
【図９】例１２および例１３の、２つの異なる濃度でトリス−イソブチルアミンクエンチャーを使用する２つのフォトレジスト配合物のアンダーカットリソグラフィー性能を示す図である。
【図１０】異なる染料、Ｃｏｕｍａｒｉｎ  ７染料およびＤＩ染料をそれぞれ使用する、例１４および例１５の２つのフォトレジスト配合物のアンダーカット形状を比較する図である。
【発明を実施するための形態】
【００１６】
前述の一般的記載および以下の詳細な記載の両方は例示的および説明的であり、請求されている通りの主題を限定していないと理解されるべきである。この用途において、別段具体的に明記されていない限り、単数形の使用は複数形を含み、「ａ」または「ａｎ」という単語は「少なくとも１つ」を意味し、「または」の使用は「および／または」を意味する。さらに、「含めて」という用語の使用は、「含む」および「含まれる」などの他の形態と同様に、限定的なものではない。その上、「要素」または「構成成分」などの用語は、別段具体的に明記されていない限り、１つの単位を含む要素および構成成分ならびに１つを超える単位を含む要素または構成成分の両方を包含する。本明細書で使用される場合、「および」という接続詞は包含的であると意図され、「または」という接続詞は、別段に表示されていない限り、排他的であると意図されない。例えば、「または、それに代えて」という成句は、排他的であると意図される。本明細書で使用される場合、「および／または」という用語は、単一の要素を使用することを含めて、前述の要素の任意の組合せを指す。
【００１７】
本明細書において使用されているセクション見出しは、構成上の目的であり、記載されている主題を限定すると解釈されるべきでない。本出願に引用されている全ての文書または文書の一部は、以下に限定されないが、特許、特許出願、論説、本および論文を含めて、本明細書によって、任意の目的のためにそれら全体で参照により本明細書に明確に組み込む。組み込まれている文献および同様の資料の１つまたは複数が、本出願における用語の定義と矛盾する方式でその用語を定義する場合には、本出願に従う。
【００１８】
本明細書において、別段に表示されていない限り、アルキルは、線状、分岐（例えばメチル、エチル、プロピル、イソプロピルおよびｔｅｒｔ−ブチルなど）または環式（例えばシクロヘキシル、シクロプロピルおよびシクロペンチルなど）、多環式（例えばノルボルニルおよびアダマンチルなど）であってよい炭化水素基を指す。これらのアルキル部分は、下に記載されている通り置換または非置換であってよい。アルキルという用語は、Ｃ−１〜Ｃ−２０炭素を有するこうした部分を指す。構造の理由で、線状アルキルはＣ−１から始まり、他方、分岐および線状アルキルはＣ−３から始まり、多環式アルキルはＣ−５から始まると理解される。さらに、アルキルオキシ、ハロアルキルオキシなど、下に記載されているアルキルから誘導された部分は、別段に表示されていない限り、同じ炭素数範囲を有するとさらに理解される。アルキル基の長さが、上に記載されている以外に特定されているならば、アルキルの上述の定義は、上に記載されている通りのアルキル部分の全ての型を包含するそれに関して依然として有効であり、所与の型のアルキル基について炭素の最小数に関する構造的考察は依然として当てはまる。
【００１９】
アルキルオキシ（別名アルコキシ）は、オキシ（−Ｏ−）部分を介して付着した、上記で定義されている通りのアルキル基を指す（例えばメトキシ、エトキシ、プロポキシ、ブトキシ、１，２−イソプロポキシおよびシクロペンチルオキシシクロヘキシルオキシなど）。これらのアルキルオキシ部分は、下に記載されている通り置換または非置換であってよい。
【００２０】
ハロまたはハロゲン化物は、１個の結合によって有機部分に連結されているハロゲン、Ｆ、Ｃｌ、Ｂｒ、Ｉを指す。
【００２１】
ハロアルキルは、水素の少なくとも１つが、Ｆ、Ｃｌ、Ｂｒ、Ｉからなる群から選択されるハロゲン化物によってまたは１つを超えるハロ部分が存在するならばこれらの混合物によって置き換えられた、上記で定義されているような線状、環式または分岐の飽和アルキル基を指す。フルオロアルキルは、これらの部分の特定のサブグループである。
【００２２】
フルオロアルキルは、水素が部分的にまたは完全にのいずれかでフッ素によって置き換えられた、上記で定義されている通りの線状、環式または分岐の飽和アルキル基を指す（例えばトリフルオロメチル、ペルフルオロエチル、２，２，２−トリフルオロエチル、ペルフルオロイソプロピルおよびペルフルオロシクロヘキシルなど）。これらのフルオロアルキル部分は、過フッ素化されていなければ、下に記載されている通り置換または非置換であってよい。
【００２３】
フルオロアルキルオキシは、オキシ（−Ｏ−）部分を介して付着した、上記で定義されている通りのフルオロアルキル基を指し、それは、完全にフッ素化されて（別名、過フッ素化されて）いてよいか、またはそれに代えて部分的にフッ素化されていてよい（例えば、トリフルオロメチルオキシ、ペルフルオロエチルオキシ、２，２，２−トリフルオロエトキシおよびペルフルオロシクロヘキシルオキシなど）。これらのフルオロアルキル部分は、過フッ素化されていなければ、下に記載されている通り置換または非置換であってよい。
【００２４】
本明細書において、非限定的な例として例えば「Ｃ−１〜Ｃ−２０アルキル」または「Ｃ−１〜Ｃ−２０フルオロアルキル」など、Ｃ−１から始まる可能な範囲の炭素原子を有するアルキル部分、アルキルオキシ部分、フルオロアルキル部分、フルオロアルキルオキシ部分を指す場合、この範囲は、Ｃ−１から始まるが線状アルキル、アルキルオキシ、フルオロアルキルおよびフルオロアルキルオキシを包含するが、指定された場合のみ、Ｃ−３から始まる分岐アルキル、分岐アルキルオキシ、シクロアルキル、シクロアルキルオキシ、分岐フルオロアルキルおよび環式フルオロアルキルを包含する。
【００２５】
本明細書において、アルキレンという用語は、２つ以上の付着点を有する線状、分岐または環式であってよい炭化水素基を指す（２つの付着点の例：メチレン、エチレン、１，２−イソプロピレンおよび１，４−シクロヘキシレンなど；３つの付着点の例、１，１，１−置換メタン，１，１，２−置換エタンおよび１，２，４−置換シクロヘキサンなど）。ここで再び、非限定的な例としてＣ−１〜Ｃ−２０など炭素の可能な範囲を指定する場合、この範囲は、Ｃ−１から始まる線状アルキレンを包含するが、指定された場合のみ、Ｃ−３から始まる分岐アルキレンまたはシクロアルキレンを包含する。これらのアルキレン部分は、下に記載されている通り置換または非置換であってよい。
【００２６】
本明細書において、アリール基または芳香族基という用語は、フェニル、トリル、キシリル、ナフチル、アントラシル、ビフェニル、ビス−フェニルおよびトリス−フェニルなどを含めて、６個〜２４個の炭素原子を含有するような基を指す。これらのアリール基は、適切な置換基のいずれか、例えば、上文に記述されているアルキル基、アルコキシ基、アシル基またはアリール基でさらに置換されていてよい。
【００２７】
本明細書において、アリーレンという用語は、２つ以上の付着点（例えば、２〜５）を有する芳香族炭化水素部分を指し、この部分は、単一のベンゼン部分（例えば２つの付着点、１，４−フェニレン、１，３−フェニレンおよび１，２−フェニレン；３つの付着点、１，２，４−置換ベンゼンおよび１，３，５−置換ベンゼンなど）、ナフタレン、アントラセンおよびピレンなどから誘導されるような２つの付着点を有する多環式芳香族部分、または２つの付着点を有する鎖中の複数のベンゼン環（例えばビフェニレン）であってよい。それらの例において、芳香族部分が縮合芳香族環である場合、これらは縮合環アリーレンと呼ぶことができ、より具体的には、例えば、ナフタレニレン、アントラセニレンおよびピレニレンなどと名付けることができる。縮合環アリーレンは、下に記載されている通り置換または非置換であってよく、追加として、これらの縮合環アリーレンは、縮合環上に２つの付着部位を有する炭化水素置換基を含有し、追加の脂肪族環または不飽和環を形成し、縮合環への付着によって５〜１０個の炭素原子を有する環を形成することもできる。
【００２８】
本明細書において、「ＰＡＧ」という用語は、別段に記載されていない限り、３６５ｎｍおよび／または広帯域放射線の下で酸（別名、光酸）を発生させることができる光酸発生剤を指す。該酸は、スルホン酸、ＨＣｌ、ＨＢｒおよびＨＡｓＦ６などであってよい。
【００２９】
本明細書において、縮合芳香族環という用語は、一緒に縮合する２〜８個の炭素ベースの芳香族環を含有する炭素ベースの多環式芳香族化合物（例えばナフタレンおよびアントラセンなど）を指し、これらの縮合芳香族環は、光酸発生剤（ＰＡＧ）上にペンダント縮合芳香族環アリール基などのアリール部分の一部として有機部分への単一付着点を有する、または例えば、ＰＡＧに付着した置換基におけるスペーサーなどに、アリーレン部分の一部として２つの付着点を有することができる。ＰＡＧにおいて、こうした置換基は、共鳴非局在化によって相互作用することができる他の置換基と一緒に、３６５ｎｍおよび／または広帯域放射線でより大きな吸光度を付与し、これらの波長でより有効になる。
【００３０】
本明細書において、「アレーン」という用語は、１個の環または一緒に縮合する２〜８個の炭素ベースの芳香族環を含有する芳香族炭化水素部分を包含する。
【００３１】
本明細書において、「ヘテロアレーン」という用語は、１個または複数の三価または二価のヘテロ原子を、それぞれ、それの芳香族性を保持するようなやり方で含有するアレーンを指す。こうしたヘテロ原子の例は、Ｎ、Ｏ、ＰおよびＳである。非限定的な例として、こうしたヘテロアレーンは、１個〜３個のこうしたヘテロ原子を含有することができる。
【００３２】
テキストにおいて別段に表示されていない限り、アリール、アルキル、アルキルオキシ、フルオロアルキル、フルオロアルキルオキシ、縮合芳香族環、アレーン、ヘテロアレーンに言及する場合の「置換されている」という用語は、非置換アルキル、置換アルキル、非置換アリール、アルキルオキシアリール（アルキル−Ｏ−アリール−）、ジアルキルオキシアリール（（アルキル−Ｏ−）２−アリール）、ハロアリール、アルキルオキシ、アルキルアリール、ハロアルキル、ハロゲン化物、ヒドロキシル、シアノ、ニトロ、アセチル、アルキルカルボニル、ホルミル、エテニル（ＣＨ２＝ＣＨ−）、フェニルエテニル（Ｐｈ−ＣＨ＝ＣＨ−）、アリールエテニル（アリール−ＣＨ＝ＣＨ−）、およびエテニレンアリーレン部分を含有する置換基（例えばＡｒ（−ＣＨ＝ＣＨ−Ａｒ−）ｚ、ここで、ｚは１〜３である）からなる群から選択される１個または複数の置換基も含有するこれらの部分の１つを指す。置換アリールおよび置換アリールエテニル置換基の具体的な非限定的例は、以下の通りである：
【００３３】
【化１】
2020518012.tif 000002
【００３４】
そうでなければ、置換基が上記の置換基のいずれかから選択される置換アリールおよび置換エテニル。同様に、「非置換」という用語は、水素を除く置換基が存在しないこれらの同じ部分を指す。
【００３５】
「クエンチャー系」という用語は、アミンなどの塩基性構成成分の集合体を指し、これは、レジスト配合物中で、ｉ線または広帯域放射線への露光中に光酸発生剤によって発生させた酸を捕捉するように作用することができる。
【００３６】
「固体構成成分」という用語は、溶媒ではないフォトレジスト配合物中の構成成分を指す。こうした構成成分は、固体または液体であってよい。
【００３７】
本発明は、化学増幅ネガ作用型放射線感光性塩基水溶液可溶性フォトレジスト組成物、ならびに従来のＩＣ装置およびＬＥＤ装置の製造における金属化加工で用いられるリフトオフ用途に適用性を有するフォトレジストに特に有用であるこうしたフォトレジストを使用してマイクロエレクトロニクス装置を生成するための方法に関する。本発明のフォトレジストは、環結合ヒドロキシル基を有するフェノール系膜形成用バインダー樹脂、エーテル化メラミン架橋剤、光酸発生剤、染料およびアミンクエンチャーを含み、ここで、アミンクエンチャーおよび染料の特定の組合せは、前に記述のリフトオフ用途のための良好なフォトレジスト特性を提供するように選択される。
【００３８】
それの実施形態の１つにおいて、本発明は、塩基水溶液中で現像可能である、３６５ｎｍの放射線によって画像化可能な化学増幅ネガ作用型フォトレジスト組成物に関し、フォトレジスト組成物は、固体構成成分ａ）、ｂ）、ｃ）、ｄ）およびｅ）ならびに溶媒構成成分ｆ）を含む；
ａ）環結合ヒドロキシル基を有する、塩基水溶液可溶性フェノール系膜形成用高分子バインダー樹脂；
ｂ）膜形成用バインダー樹脂の架橋を開始するのに十分な量の、３６５ｎｍの放射線への露光で酸を形成する光酸発生剤；
ｃ）放射線への露光によって発生したステップｂ）からの酸への曝露でカルボニウムイオンを形成し、エーテル化メラミンを含む、架橋剤；
ｄ）ＰＧＭＥＡで測定した場合、３６５ｎｍで、約１．７４×１０４〜約０．９４×１０４モル−１Ｌ  ｃｍ−１を範囲とするモル減衰係数を有する染料；
ｅ）水中で約６．０〜約１２のｐＫａを有するアミンクエンチャーまたはこうしたアミンクエンチャーの混合物から本質的になるクエンチャー系であり、アミンクエンチャーは、１気圧で少なくとも１００℃の沸点を有し、Ｃ２〜Ｃ２５アルキル置換基、−（ＣＨ２）ｎＯＨ置換基、−（ＣＨ２）ｎ−Ｏ−（ＣＨ２）ｎ’−Ｏ−Ｒ’、またはこれらの置換基の混合物で置換されており、式中、ｎおよびｎ’は独立して２〜４を範囲とする整数であり、Ｒ’はＣ１〜Ｃ４アルキルまたはＨである、クエンチャー系；ならびに
ｆ）フォトレジスト溶媒。
【００３９】
この発明組成物の本明細書に記載されているある特定の実施形態において、他のアミンクエンチャーは、上記の固体構成成分ｅ）において概説されている通り、クエンチャー系中の指定されているものを除いて存在しない。具体的には、アンダーカット程度が大きな露光寛容度を有する基板レジスト膜界面に多量のアンダーカットを有するレジスト画像化レジスト形状を形成するために基板上にコーティングされリソグラフィー加工された場合、約６．０を下回るｐＫａを有するアミンの存在は、新規なフォトレジスト組成物の能力の損失に至ることがあることが見出された。これの別の態様において、約１００℃を下回る沸点を有する低沸点アミンも望ましくなく、なぜならば、それらは、放射線への露光の前後にレジストを加工する際に使用されるフォトレジストコーティングステップおよび関連の焼成ステップ中にレジスト膜から簡単に失われることがあるからである。
【００４０】
上記のフォトレジスト組成物および本明細書に記載されているさらなるフォトレジスト組成物の別の実施形態において、前記固体構成成分ｄ）である染料について、前記モル減衰係数は、約１．６１×１０４〜約１．０７×１０４モル−１Ｌ  ｃｍ−１を範囲とする。別の実施形態において、前記モル減衰係数は、約１．４７×１０４〜約１．２７×１０４モル−１Ｌ  ｃｍ−を範囲とする１。なお別の実施形態において、約１．４１×１０４〜約１．２７×１０４モル−１Ｌ  ｃｍ−１。なお別の実施形態において、約１．３７×１０４〜約１．３１×１０４モル−１Ｌ  ｃｍ−１。なお別の実施形態において、約１．３６×１０４〜約１．３２×１０４モル−１Ｌ  ｃｍ−１。最終の実施形態において、前記モル減衰係数は、ＰＧＭＥＡで測定した場合、約１．３４×１０４モル−１Ｌ  ｃｍ−１である。
【００４１】
上記のフォトレジスト組成物の別の実施形態において、前記固体構成成分ｅ）である前記クエンチャー系は、水中で約６．０〜約１２のｐＫａを有するアミンクエンチャーまたはこうしたアミンクエンチャーの混合物のみからなり、ここで、アミンクエンチャーは、１気圧で少なくとも２５０℃の沸点を有し、少なくとも１個のＣ２〜Ｃ２５アルキル置換基、−（ＣＨ２）ｎＯＨ置換基もしくは−（ＣＨ２）ｎ−Ｏ−（ＣＨ２）ｎ’−Ｏ−Ｒ’置換基を含むか、またはこれらの置換基の混合物を含み、ここで、ｎおよびｎ’は独立して２〜４を範囲とする整数であり、Ｒ’はＣ１〜Ｃ４アルキルまたはＨである。
【００４２】
上記のフォトレジスト組成物の別の実施形態において、前記固体構成成分ｅ）である前記クエンチャー系は、水中で約６．０〜約１２のｐＫａを有するアミンクエンチャーまたはこうしたアミンクエンチャーの混合物のみからなり、ここで、アミンクエンチャーは、１気圧で少なくとも１００℃の沸点を有し、少なくとも１個のＣ２〜Ｃ２５アルキル置換基、−（ＣＨ２）ｎＯＨ置換基もしくは−（ＣＨ２）ｎ−Ｏ−（ＣＨ２）ｎ’−Ｏ−Ｒ’置換基、またはこれらの置換基の混合物を含み、ここで、ｎおよびｎ’は独立して２〜４を範囲とする整数であり、Ｒ’はＣ１〜Ｃ４アルキルまたはＨである。
【００４３】
上記のフォトレジスト組成物の別の実施形態において、前記固体構成成分ｅ）である前記クエンチャー系は、水中で約６．０〜約１２のｐＫａを有するアミンクエンチャーまたはこうしたアミンクエンチャーの混合物のみからなり、ここで、アミンクエンチャーは、１気圧で少なくとも１００℃の沸点を有し、少なくとも１個のＣ１０〜Ｃ２５アルキル置換基もしくは−（ＣＨ２）ｎＯＨ置換基、またはこれらの置換基の混合物を含み、ここで、ｎは２〜４を範囲とする整数である。
【００４４】
上記組成物の別の実施形態において、前記固体構成成分ｅ）は、さらに、１気圧で少なくとも１００℃の沸点を有する前記アミンクエンチャーまたはこうしたアミンクエンチャーの混合物が構造（１）を有するものであるものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基であり、ここで、ｎは２〜４を範囲とする整数であり、さらに、３位および２位は単結合または二重結合のいずれかによって接続されている。この実施形態の他の態様において、クエンチャーは、少なくとも１５０℃、別の態様において、少なくとも２００℃、別の態様において少なくとも２５０℃、なお別の実施形態において少なくとも３００℃の沸点を有する。
【００４５】
【化２】
2020518012.tif 000003
【００４６】
上記のフォトレジスト組成物の別の実施形態において、前記固体構成成分ｄ）である前記染料は塩基水溶液中で可溶性であり；さらに、前記固体構成成分ｅ）は、さらに前記アミンクエンチャーまたはこうしたアミンクエンチャーの混合物が構造（１）を有するものであるものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基であり、ここで、ｎは２〜４を範囲とする整数であり、さらに、３位および２位は単結合または二重結合のいずれかによって接続されている。
【００４７】
上記組成物の別の実施形態において、前記固体構成成分ｂ）である前記光酸発生剤は、膜形成用バインダー樹脂の架橋を開始するのに十分な量の、３６５ｎｍの放射線および／または広帯域放射線への露光で酸を形成するトリハロメチル誘導体（ハロ＝ＣｌまたはＢｒ）に基づく光酸発生剤であり、ここで、ハロ部分は塩素または臭素であり；さらに、前記固体構成成分ｅ）は、さらに前記アミンクエンチャーまたはこうしたアミンクエンチャーの混合物が構造（１）を有するものであるものあり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基であり、ここで、ｎは２〜４を範囲とする整数であり、さらに、３位および２位は単結合または二重結合のいずれかによって接続されている。
【００４８】
上記のフォトレジスト組成物の別の実施形態において、前記固体構成成分ｂ）である前記光酸発生剤は、膜形成用バインダー樹脂の架橋を開始するのに十分な量の、３６５ｎｍの放射線への露光で酸を形成するトリハロメチル誘導体（ハロ＝ＣｌまたはＢｒ）に基づく光酸発生剤であり、ここで、ハロ部分は塩素または臭素であり；さらに、前記固体構成成分ｅ）は、さらに前記アミンクエンチャーまたはこうしたアミンクエンチャーの混合物が構造（１）を有するものであるものであり、式中、Ｒ１およびＲ１ａは、Ｈ、Ｃ１〜Ｃ５アルキル、またはアリールから個々に選択することができ、さらに、Ｒ１およびＲ１ａの少なくとも１つは、Ｃ１０〜Ｃ２５アルキル置換基または−（ＣＨ２）ｎＯＨ置換基であり、ここで、ｎは２〜４を範囲とする整数であり、さらに、３位および２位は、単結合または二重結合のいずれかによって接続されている。
【００４９】
上記のフォトレジスト組成物のいずれかにおいて、前記固体構成成分ａ）である前記バインダー樹脂は、塩基可溶性ノボラックであってよい。塩基可溶性ノボラックの非限定的な例は、ブリッジを有する反復単位およびフェノール系化合物を含む。適当なフェノール系化合物としては、限定せずに、フェノール、クレゾール、置換および非置換のレゾルシノール、キシレノール、置換および非置換のベンゼントリオール、およびその組合せが挙げられる。適当なフェノールの具体的な非限定的例は、ビスフェノールＡ、ビスフェノールＦ、ビスフェノールＡＰ、ビスフェノールＡＦ、ビスフェノールＢ、ビスフェノールＢＰ、ビスフェノールＣ、ビスフェノールＥ、ビスフェノールＳ、フェノール、メタ−クレゾール、パラ−クレゾール、オルト−クレゾール、３，５−ジメチルフェノール、３−エチルフェノール、４−エチルフェニル、３，５−ジエチルフェノール、およびその組合せである。ノボラックポリマーは、通常、酸触媒を用いて、フェノール系化合物とアルデヒド、例えばホルムアルデヒド、アセトアルデヒドまたは置換もしくは非置換のベンズアルデヒドとの縮合重合、あるいはフェノール系化合物と置換もしくは非置換のメチロール化合物との縮合生成物によって生成される。上記参照で記載されているブリッジは、メチレン基またはメチン基を含むことができる。ノボラックポリマーは、アセトン、メチルエチルケトンおよびアセトフェノンなどのケトンの縮合生成物として作製することもできる。触媒は、ルイス酸、ブレンステッド酸、ジカチオン性およびトリカチオン性金属イオンなどを含むことができる。例えば、限定せずに、塩化アルミニウム、塩化カルシウム、塩化マンガン、シュウ酸、塩酸、硫酸、メタンスルホン酸トリフルオロメタンスルホン酸、または前述のいずれかを含む組合せが使用され得る。適当なノボラックポリマーの例としては、酸または多価金属イオン触媒の存在下で、フェノール、ｏ−クレゾール、ｍ−クレゾール、ｐ−クレゾール、２〜５−キシレノール、ビスフェノールＡ、ビスフェノールＦ、ビスフェノールＡＰ、ビスフェノールＡＦ、ビスフェノールＢ、ビスフェノールＢＰ、ビスフェノールＣ、ビスフェノールＥ、ビスフェノールＳ、フェノール、メタ−クレゾール、パラ−クレゾール、オルト−クレゾール、３，５−ジメチルフェノール、３−エチルフェノール、４−エチルフェニルおよび３，５−ジエチルフェノールなどのフェノール系化合物とホルムアルデヒドなどのアルデヒド化合物との間の縮合反応によって得られるものが挙げられる。アルカリ可溶性ノボラックポリマーについて例証的な重量平均分子量は、１，０００ダルトン〜３０，０００ダルトンの範囲であってよい。さらなる例証的な重量平均分子量は、１，０００ダルトン〜２０，０００ダルトンであってよい。またさらなる例証的な重量平均分子量は、１，５００ダルトン〜１０，０００ダルトンであってよい。２．３８％の水酸化テトラメチルアンモニウム水溶液におけるノボラックポリマーの例証的なバルク溶解速度は、１０Å／ｓｅｃ（１秒当たりのオングストローム単位）〜１５，０００Å／ｓｅｃである。さらなる例証的なバルク溶解速度は、１００Å／ｓｅｃ〜１０，０００Å／ｓｅｃである。またさらなる例証的なバルク溶解速度は、２００Å／ｓｅｃ〜５，０００Å／ｓｅｃである。１，０００Å／ｓｅｃのまたさらなる例証的なバルク溶解速度は、単一のノボラックポリマーまたはノボラックポリマーのブレンドから得ることができ、各々ｍ−クレゾール反復単位を含む。例証的なクレゾールノボラックポリマーは、クレゾールモル百分率表示で、０％〜６０％のｐ−クレゾール、０％〜２０％のｏ−クレゾールおよび０％〜８０％のｍ−クレゾールを含むことができる。さらなる例証的なクレゾールノボラックポリマーは、０％〜５０％のｐ−クレゾール、０％〜２０％のｏ−クレゾールおよび５０％〜１００％のｍ−クレゾールを含むことができる。ノボラックポリマーにおける反復単位は、ポリマーの組成によって定義されるので、例えば、ｐ−クレゾールは、アルデヒドとの重合によってまたはジメチロール−ｐ−クレゾールによって導入することができる。さらに、クレゾールノボラックポリマーは、他のフェノール系化合物、例えばフェノール、キシレノール、レゾルシノールおよびベンゼントリオールなどを含有することができる。
【００５０】
上記組成物の一実施形態において、前記固体構成成分ａ）である前記バインダー樹脂は、ビスフェノールＡ、ホルムアルデヒドおよびメタ−クレゾールの共重合から誘導された塩基可溶性ノボラックである。バインダー樹脂は、一般構造（２）を有する反復単位を含み、式中、ｑは、ポリマー鎖における反復単位の数を表し、−ＣＨ２−反復単位の付着は、オルト位またはパラ位であってよい。バインダー樹脂は、ビスフェノールＡから誘導された反復単位上の追加の１つから２つのオルト位が、メタ−クレゾールまたはビスフェノールＡのいずれかから誘導された別の反復単位に付着した−ＣＨ２−反復単位に連結されている分岐構造を含有することもできる。さらに、メタ−クレゾールから誘導された反復単位上の追加のメタ位またはパラ位は、メタ−クレゾールまたはビスフェノールＡのいずれかから誘導された別の反復単位に付着した−ＣＨ２−反復単位に連結することができる。
【００５１】
【化３】
2020518012.tif 000004
【００５２】
構造（２）を有するノボラックの一実施形態において、それは、約３〜約５を範囲とする多分散性（ＰＤ）で約２０，０００〜約５，０００を範囲とするＭｗを有する。本発明のこの態様の別の実施形態において、ノボラックは、約１５，０００〜約３，０００を範囲とするＭｗを有する。別の実施形態において、Ｍｗは約１２，０００〜約５，０００である。なお別の実施形態において、Ｍｗは約１１，０００〜約７，０００である。また別の実施形態において、Ｍｗは約１０，０００〜約８，０００である。別の実施形態において、Ｍｗは約９，０００であり、ＰＤは約４．１である。
【００５３】
上記のフォトレジスト組成物の一実施形態において、前記固体構成成分ｂ）である前記光酸発生剤（ＰＡＧ）は、光酸発生剤が、３６５ｎｍおよび／または広帯域の照射で、光酸、例えばスルホン酸、例えばアルキルスルホン酸、アリールスルホン酸もしくはフルオロアルキルスルホン酸、ペルフルオロスルホン酸、無機酸、例えばＨＡｓＦ６、ＨＳｂＦ６、ＨＰＦ６、またはテトラ（ペルフルオロフェニル）ボレート、Ｈ（ｐｅｒｆ−Ｐｈ）４Ｂもしくは同様のテトラ（ペルフルオロアリール）ボレート、Ｈ（ｐｅｒｆ−アリール）４Ｂから誘導される酸を発生させるものである。こうしたＰＡＧの非限定的な例は、オニウム塩、ジカルボキシイミジルスルホネートエステル、オキシムスルホネートエステル、ジアゾ（スルホニルメチル）化合物、ジスルホニルメチレンヒドラジン化合物、ニトロベンジルスルホネートエステル、ビイミダゾール化合物、ジアゾメタン誘導体、グリオキシム誘導体、β−ケトスルホン誘導体、ジスルホン誘導体、スルホン酸エステル誘導体、イミドイルスルホネート誘導体、化合物、ジアゾナフトキノンスルホネートエステル、またはその組合せなど、様々な光酸発生剤を含むこうした光酸発生剤が挙げられる。こうした光酸発生剤は、本質的に、当技術分野において知られている通りの適切な置換によって３６５ｎｍおよび／または広帯域放射線に感受性であり得る。より具体的には、これらは、例えば、非限定的な例として、有機スルホン酸の置換または非置換のトリアリールスルホニウム塩であってよく、ここで、トリアリールスルホニウム部分またはそれの対応する酸アニオンは、共役アリールを有する少なくとも１つのアリール部分を含有し、ここで、共役アリール部分は、アリールオキシ、アルキルオキシ、ニトロ、シアノ、アセチル、アリール、アルケニル、アルキルオキシアリール（アルキル−Ｏ−アリール−）、ジアルキルオキシアリール（（アルキル−Ｏ−）２−アリール）から選択される少なくとも１つの置換基を有するフェニル環から選択されるか、またはそれに代えて、共役アリール部分は、２つ〜４つの環を含有する置換もしくは非置換の縮合芳香族環部分であるのいずれかである。こうした置換基は、縮合芳香族から誘導されたアリーレンを含めたアリーレン、または例えばエテニレン（−Ｃ＝Ｃ−）部分、エテニル（ＣＨ２＝ＣＨ−）、フェニルエテニル（Ｐｈ−ＣＨ＝ＣＨ−）、アリールエテニル（アリール−ＣＨ＝ＣＨ−）、およびエテニレンアリーレン部分を含有する置換基（例えばＡｒ（−ＣＨ＝ＣＨ−Ａｒ−）ｚ、ここでｚは１〜３である）など共鳴非局在化を受けられる二官能性部分を介して付着されていてよい。置換アリールおよび置換アリールエテニル置換基の具体的な非限定的例は、以下の通りである：
【００５４】
【化４】
2020518012.tif 000005
【００５５】
３６５ｎｍおよび／または広帯域放射線に対して感受性の他の共通のＰＡＧは、置換または非置換の１，３−ジオキソ−１Ｈ−ベンゾ［ｄｅ］イソキノリン−２（３Ｈ）−イルエステル有機スルホン酸である。図１は、上述のＰＡＧの非限定的な例を示している。これらのＰＡＧは、上に記載されている通りの置換基も有することができる。
【００５６】
このフォトレジスト組成物の別の実施形態において、光酸発生剤は、ｉ線または広帯域放射線に直接感受性でないが有効な波長および／またはエネルギー範囲を拡張する光増感剤を用いてこの放射線に感受性とされたものであってもよい。こうした光増感剤は、限定せずに、置換および非置換のアントラセン、置換および非置換のフェノチアジン、置換および非置換のペリレン、置換および非置換のピレン、ならびに芳香族カルボニル化合物、例えばベンゾフェノンおよびチオキサントン、フルオレン、カルバゾール、インドール、ベンゾカルバゾール、アクリドンクロルプロマジン、その同等物、または前述のいずれかの組合せであってよい。
【００５７】
この発明の別の実施形態において、前記固体構成成分ｂ）は前記トリハロメチル誘導体であり、それは、１個〜３個のトリハロメチル置換基を含有するものであってよい。本発明のこの態様の別の実施形態において、トリハロメチル誘導体は、１個〜３個のトリハロメチル置換基を含有するアレーンまたは置換アレーンである。この実施形態の別の態様において、前記トリハロメチル誘導体は、スルホンスペーサー（−ＳＯ２−）を介して前記アレーンまたは置換アレーン部分に付着した１個〜３個のトリハロメチル置換基を含有するものであってよい。
【００５８】
この発明の別の実施形態において、前記固体構成成分ｂ）が前記トリハロメチル誘導体である場合、それは、１つ〜３つのトリハロメチル部分を含有する、ヘテロアレーンまたは置換ヘテロアレーンのトリハロメチル誘導体であってよい。
【００５９】
この発明の別の実施形態において、前記固体構成成分ｂ）が前記トリハロメチル誘導体である場合、それは、スルホンスペーサー（−ＳＯ２−）を介して前記ヘテロアレーンまたは置換ヘテロアレーンに付着した１個〜３個のトリハロメチル置換基を含有する、ヘテロアレーンまたは置換ヘテロアレーンの誘導体であってよい。
【００６０】
この発明の別の実施形態において、前記固体構成成分ｂ）が前記トリハロメチル誘導体である場合、それは、構造（３）を有する誘導体であってよく、式中、Ｒ２は、置換もしくは非置換のアルケニル基または置換もしくは非置換のアリール基、あるいは２つ〜４つの環を含有する置換または非置換の縮合芳香族環部分であり、Ｙは酸素または窒素であり、ＸはＣｌまたはＢｒである。
【００６１】
【化５】
2020518012.tif 000006
【００６２】
この発明の別の実施形態において、前記固体構成成分ｂ）が前記トリハロメチル誘導体である場合、それは、構造（４）を有するオキサゾールまたは置換オキサゾンの誘導体であり、式中、Ｒ３は、置換もしくは非置換のアルケニル基または置換もしくは非置換のアリール基であり、ＸはＣｌまたはＢｒである。
【００６３】
【化６】
2020518012.tif 000007
【００６４】
この発明の別の実施形態において、前記固体構成成分ｂ）が前記トリハロメチル誘導体である場合、それは、１つまたは２つのトリハロメチル部分を含有する、置換トリアジンのトリハロメチル誘導体であってよい。
【００６５】
この発明の別の実施形態において、前記固体構成成分ｂ）が前記トリハロメチル誘導体である場合、それは、構造（５）を有するトリハロメチル誘導体であってよく、式中、ＸはＢｒまたはＣｌであり、Ｒ４は、非置換もしくは置換のアルケニル、非置換アリールまたは置換アリール部分、あるいは２つ〜４つの環を含有する置換または非置換の縮合芳香族環部分である。
【００６６】
【化７】
2020518012.tif 000008
【００６７】
この発明の別の実施形態において、前記固体構成成分ｂ）が前記トリハロメチル誘導体である場合、それは、構造（６）を有する誘導体であってよく、Ｒ４ａは、非置換もしくは置換のアルケニルまたは非置換アリールもしくは置換アリール部分である。
【００６８】
【化８】
2020518012.tif 000009
【００６９】
この発明の別の実施形態において、前記固体構成成分ｂ）が前記トリハロメチル誘導体である場合、それは、構造（７）を有する誘導体であってよく、式中、ｏは１または２であり、ＸはＣｌまたはＢｒであり、さらに、Ｒ５は、水素またはＣ１〜Ｃ２アルキルによって置換されている１つまたは２つのオレフィン結合を含有するＣ４またはＣ５環式脂肪族エーテル部分である。
【００７０】
【化９】
2020518012.tif 000010
【００７１】
この発明の別の実施形態において、前記固体構成成分ｂ）が前記トリハロメチル誘導体である場合、それは、構造（８）を有する誘導体であってよく、式中、ｏは１または２であり、ＸはＣｌまたはＢｒであり、Ｒ６は水素またはＣ１〜Ｃ３アルキルである。
【００７２】
【化１０】
2020518012.tif 000011
【００７３】
この発明の上記態様のいずれかの別の実施形態において、前記固体構成成分ｂ）が前記トリハロメチル誘導体である場合、ＸはＣｌである。
【００７４】
この発明の上記態様のいずれかの別の実施形態において、前記固体構成成分ｂ）が前記トリハロメチル誘導体である場合、ＸはＢｒである。
【００７５】
この発明の別の実施形態において、前記固体構成成分ｂ）が前記トリハロメチル誘導体である場合、それは、構造（９）を有する誘導体であってよく、式中、ＸはＣｌまたはＢｒであり、さらに、Ｒ６は水素またはＣ１〜Ｃ３アルキルである。この実施形態の一態様において、ＸはＣｌであり、別の態様において、ＸはＢｒである。
【００７６】
【化１１】
2020518012.tif 000012
【００７７】
この発明の別の実施形態において、前記固体構成成分ｂ）は、Ｒ６が水素である上記構造（８）または（９）を有するトリハロメチル誘導体である。
【００７８】
この発明の別の実施形態において、前記固体構成成分ｂ）は、Ｒ６がメチルである上記構造（８）または（９）を有するトリハロメチル誘導体である。
【００７９】
この発明の別の実施形態において、前記固体構成成分ｂ）は、Ｒ６がエチルである上記構造（８）または（９）を有するトリハロメチル誘導体である。
【００８０】
この発明の別の実施形態において、前記固体構成成分ｂ）は、構造（１０）を有するトリハロメチル誘導体である。
【００８１】
【化１２】
2020518012.tif 000013
【００８２】
この発明の上記態様のいずれかの別の実施形態において、前記固体構成成分ｃ）である前記架橋剤は、エーテル化メラミンを含み、ここで、このエーテル化アミノプラスト架橋剤は有機オリゴマーまたはポリマーを含み、この有機オリゴマーまたはポリマーは、放射線、好ましくは画像化放射線によって発生させた酸の存在下で、カルボニウムイオンを提供するとともに膜形成用バインダー樹脂を架橋させる働きをする。これは、露光エリアにおいて、バインダー樹脂をアルカリ性媒体に対して不溶性にする。こうした架橋剤は、複数のヒドロキシル基、カルボキシル基、アミド基またはイミド基を含有する化合物または低分子量ポリマーとの組合せにおける様々なアミノプラストから調製することができる。好ましいアミノオリゴマーまたはポリマーは、アミン、例えば尿素、メラミンまたはグリコールウレアと、アルデヒド、例えばホルムアルデヒドとの反応によって得られるアミノプラストである。こうした適当なアミノプラストは、尿素−ホルムアルデヒド樹脂、メラミン−ホルムアルデヒド樹脂、ベンゾグアナミン−ホルムアルデヒド樹脂およびグリコールウリル−ホルムアルデヒド樹脂、ならびにこれらの任意のものの組合せを含む。特に好ましいアミノプラストは、ヘキサ（メトキシメチル）メラミンオリゴマーである。
【００８３】
この発明の上記態様のいずれかの別の実施形態において、前記固体構成成分ｃ）である前記架橋剤は、構造（１１）を有するもの、（１１）によって形成されたオリゴマー、またはこれらの混合物から選択されるエーテル化メラミンを含み、式中、Ｒ７は、Ｃ１〜Ｃ４アルキル、Ｈであるか、または構造（１１ａ）の部分を表し、
【００８４】
【化１３】
2020518012.tif 000014
は、構造（１１）に対する部分（１１ａ）の付着点を表し、Ｒ７ａは、Ｃ１〜Ｃアルキル、Ｈであるか、または別の構造（１１ａ）の部分を表す。
【００８５】
【化１４】
2020518012.tif 000015
【００８６】
この発明の上記態様のいずれかの別の実施形態において、前記固体構成成分ｃ）である前記架橋剤は、構造（１２）を有するもの、（１２）によって形成されるオリゴマー、またはこれらの混合物から選択されるエーテル化メラミンを含み、式中、Ｒ８は、メチル、Ｈであるか、または構造（１２ａ）の部分を表し、
【００８７】
【化１５】
2020518012.tif 000016
は、構造（１２）に対する部分（１２ａ）の付着点を表し、Ｒ８ａは、メチル、Ｈであるか、または別の構造（１２ａ）の部分を表す。
【００８８】
【化１６】
2020518012.tif 000017
【００８９】
本発明の特に好ましい実施形態において、前記固体構成成分ｄ）である前記染料は、３６５ｎｍにて、ＰＧＭＥＡで測定する場合に約１．７４×１０４〜約０．９４×１０４モル−１Ｌ  ｃｍ−１を範囲とするモル減衰係数を有する。Ｉ線感受性染料（別名３６５ｎｍ）としては、Ｓｕｄａｎ  Ｏｒａｎｇｅ  Ｇ；Ｍａｒｔｉｎｓ  Ｙｅｌｌｏｗ；Ｄｙｅ  Ｏ−ＰＭエステル；２，３’，４，４’−テトラメチルヒドロキシベンゾフェノン、９−アントラセンメタノール；フェノキシメチルアントラセン；９，１０−ジフェニルアントラセン；ならびに置換フェナントラセンおよび置換ビフェニルなどのものを挙げることができる。
【００９０】
この発明の上記態様のいずれかの別の実施形態において、前記固体構成成分ｄ）である前記染料は、構造（１３）を有する塩基水溶液可溶性染料であり、式中、ｍ１およびｍ２は独立して１〜３であり、この実施形態の別の態様において、ｍ１およびｍ２は両方とも２であり、この実施形態の別の態様において、ｍ１は１であり、ｍ２は３である。
【００９１】
【化１７】
2020518012.tif 000018
【００９２】
別の実施形態において、構造（１３）中、ｍ１およびｍ２は、０〜３を範囲とすることができるが、ただし、ｍ１またはｍ２のいずれか少なくとも１つは０でない。
【００９３】
この発明の別の実施形態において、前記固体構成成分ｄ）である前記染料は、構造（１４）を有する塩基水溶液可溶性染料である。
【００９４】
【化１８】
2020518012.tif 000019
【００９５】
この発明の上記態様のいずれかの別の実施形態において、１気圧で少なくとも１００℃の沸点を有する前記固体構成成分ｅ）である前記クエンチャー系は、構造（１）を有する化合物または化合物の混合物のみからなり、式中、Ｒ１はＣ１５〜Ｃ２０アルキル部分であり、Ｒ１ａは−（ＣＨ２）ｎＯＨであり、ここで、ｎは２〜４を範囲とする整数であり、さらに、３位および２位は単結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【００９６】
この発明の上記態様のいずれかの別の実施形態において、１気圧で少なくとも１００℃の沸点を有する前記固体構成成分ｅ）である前記クエンチャー系は、構造（１）を有する化合物または化合物の混合物、構造（１）の１種の化合物を有するもののみからなり、式中、Ｒ１ａは−（ＣＨ２）ｎＯＨであり、ここで、ｎは２または３であり、さらに、３位および２位は単結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【００９７】
この発明の上記態様のいずれかの別の実施形態において、１気圧で少なくとも１００℃の沸点を有する前記固体構成成分ｅ）である前記クエンチャー系は、構造（１）を有する化合物または化合物の混合物のみからなり、式中、Ｒ１ａは−（ＣＨ２）ｎＯＨであり、ここで、ｎは２であり、さらに、３位および２位は単結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【００９８】
この発明の上記態様のいずれかの別の実施形態において、前記固体構成成分ｅ）である前記クエンチャー系は、構造（１５）の化合物からなる。
【００９９】
【化１９】
2020518012.tif 000020
【０１００】
この発明の別の実施形態において、１気圧で少なくとも１００℃の沸点を有する前記固体構成成分ｅ）である前記クエンチャーは、構造（１）を有する化合物または化合物の混合物のみからなり、式中、Ｒ１はＣ１５〜Ｃ２０アルキル部分であり、Ｒ１ａはＣ１〜Ｃ５アルキルであり、さらに、３位および２位は単結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１０１】
この発明の別の実施形態において、前記固体構成成分ｅ）である前記クエンチャーは、構造（１）を有する化合物または化合物の混合物のみからなり、１気圧で少なくとも１００℃の沸点を有し、式中、Ｒ１はＣ１５〜Ｃ２０アルキル部分であり、Ｒ１ａはＣ３〜Ｃ５アルキルであり、さらに、３位および２位は単結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１０２】
この発明の別の実施形態において、１気圧で少なくとも１００℃の沸点を有する前記固体構成成分ｅ）である前記クエンチャーは、構造（１）を有する化合物または化合物の混合物のみからなり、式中、Ｒ１はＣ１５〜Ｃ２０アルキル部分であり、Ｒ１ａはＣ４〜Ｃ５アルキルであり、さらに、３位および２位は、単結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１０３】
この発明の上記態様のいずれかの別の実施形態において、１気圧で少なくとも１００℃の沸点を有する前記固体構成成分ｅ）である前記クエンチャーは、構造（１）を有する化合物または化合物の混合物のみからなり、式中、Ｒ１はＣ１〜Ｃ５アルキル部分またはＨであり、Ｒ１ａは−（ＣＨ２）ｎＯＨであり、ここで、ｎは２〜４を範囲とする整数であり、さらに、３位および２位は二重結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１０４】
この発明の上記態様のいずれかの別の実施形態において、１気圧で少なくとも１００℃の沸点を有する前記固体構成成分ｅ）である前記クエンチャーは、構造（１）を有する化合物または化合物の混合物のみからなり、式中、Ｒ１はＣ１〜Ｃ３アルキル部分またはＨであり、Ｒ１ａは−（ＣＨ２）ｎＯＨであり、ここで、ｎは２〜４を範囲とする整数であり、さらに、３位および２位は二重結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１０５】
この発明の上記態様のいずれかの別の実施形態において、１気圧で少なくとも１００℃の沸点を有する前記固体構成成分ｅ）である前記クエンチャーは、構造（１）を有する化合物または化合物の混合物のみからなり、式中、Ｒ１はＨであり、およびＲ１ａは−（ＣＨ２）ｎＯＨであり、ここで、ｎは２〜４を範囲とする整数であり、さらに、３位および２位は二重結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１０６】
この発明の上記態様のいずれかの別の実施形態において、前記固体構成成分ｅ）である前記クエンチャーは、構造（１６）の化合物のみからなる。
【０１０７】
【化２０】
2020518012.tif 000021
【０１０８】
この発明の上記態様の別の実施形態において、１気圧で少なくとも１００℃の沸点を有する前記固体構成成分ｅ）、クエンチャーは、構造（１）の１種の化合物を有するものであり、式中、Ｒ１は、Ｃ１５〜Ｃ２０アルキル部分であり、Ｒ１ａはＣ３〜Ｃ５アルキルであり、さらに、３位および２位は、二重結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１０９】
この発明の上記態様の別の実施形態において、１気圧で少なくとも１００℃の沸点を有する前記固体構成成分ｅ）、クエンチャーは、構造（１）の１種の化合物を有するものであり、式中、Ｒ１は、Ｃ１５〜Ｃ２０アルキル部分であり、Ｒ１ａはＣ４〜Ｃ５アルキルであり、さらに、３位および２位は二重結合によって接続されている。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１１０】
この発明の上記態様のいずれかの別の実施形態において、前記固体構成成分ｅ）である前記クエンチャー系は、１気圧で少なくとも１００℃の沸点を有する化合物または化合物の混合物のみからなり、構造（１７）を有し、式中、ｎおよびｎ’は独立して２〜４を範囲とする整数であり、Ｒ’はＣ１〜Ｃ４アルキルまたはＨである。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１１１】
【化２１】
2020518012.tif 000022
【０１１２】
この発明の上記態様のいずれかの別の実施形態において、１気圧で少なくとも１００℃の沸点を有する前記固体構成成分ｅ）である前記クエンチャーは、構造（１７）を有する化合物または化合物の混合物のみからなり、式中、ｎおよびｎ’は２であり、Ｒ’はＣ１〜Ｃ４アルキルまたはＨである。この実施形態の別の態様において、クエンチャーは、少なくとも１５０℃、別の態様において少なくとも２００℃、別の態様において少なくとも２５０℃ｍ、なお別の実施形態において少なくとも３００℃の沸点を有する。
【０１１３】
この発明の上記態様のいずれかの別の実施形態において、１気圧で少なくとも１００℃の沸点を有する前記固体構成成分ｅ）である前記クエンチャーは、構造（１７）を有する化合物または化合物の混合物のみからなり、式中、ｎおよびｎ’は２であり、Ｒ’はＣ１〜Ｃ４アルキルまたはＨである。この実施形態の別の態様において、クエンチャーは、少なくとも１５０℃、別の態様において少なくとも２００℃、別の態様において少なくとも２５０℃、なお別の実施形態において少なくとも３００℃の沸点を有する。
【０１１４】
この発明の上記態様のいずれかの別の実施形態において、前記固体構成成分ｅ）である前記クエンチャー系は、構造（１８）を有する化合物のみからなる。
【０１１５】
【化２２】
2020518012.tif 000023
【０１１６】
この発明の上記態様のいずれかの別の実施形態において、前記固体構成成分ｅ）である前記クエンチャー系は、１気圧で少なくとも１００℃の沸点を有する化合物または化合物の混合物のみからなり、構造（１９）を有し、式中、ｎおよびｎ’は独立して２〜４である。
【０１１７】
【化２３】
2020518012.tif 000024
【０１１８】
この発明の上記態様のいずれかの別の実施形態において、前記固体構成成分ｅ）である前記クエンチャー系は、構造（２０）を有する化合物のみからなる。
【０１１９】
【化２４】
2020518012.tif 000025
【０１２０】
この発明の上記態様のいずれかの別の実施形態において、前記固体構成成分ｅ）である前記クエンチャー系は、１気圧で少なくとも１００℃の沸点を有する化合物または化合物の混合物のみからなり、構造（２１）を有し、式中、Ｒ９およびＲ１０は、ＨまたはＣ２〜Ｃ２５アルキルから独立して選択され、さらに、Ｒ９またはＲ１０の少なくとも１つはＣ２〜Ｃ２５アルキルである。
【０１２１】
【化２５】
2020518012.tif 000026
【０１２２】
この発明の上記態様のいずれかの別の実施形態において、前記固体構成成分ｅ）である前記クエンチャー系は、１気圧で少なくとも１００℃の沸点を有する化合物または化合物の混合物のみからなり、構造（２２）を有し、式中、Ｒ１０はＣ２〜Ｃ２５アルキルである。
【０１２３】
【化２６】
2020518012.tif 000027
【０１２４】
この発明の上記態様の別の実施形態において、前記固体構成成分ｅ）、クエンチャーが１気圧で少なくとも１００℃の沸点を有する前記クエンチャー系は、構造（１）の１種の化合物を有するものであり、式中、Ｒ１はＣ２〜Ｃ２０アルキル部分であり、Ｒ１ａはＣ１〜Ｃ５アルキルであり、さらに、３位および２位は二重結合によって接続されている。
【０１２５】
この発明の上記態様のいずれかの別の実施形態において、前記固体構成成分ｅ）である前記クエンチャー系は、構造（２３）を有する化合物のみからなる。
【０１２６】
【化２７】
2020518012.tif 000028
【０１２７】
上述の新規な組成物において、固体構成成分は、有機溶媒である溶媒構成成分ｆ）中に溶解させることができる。適当な有機溶媒の例としては、限定せずに、酢酸ブチル、酢酸アミル、酢酸シクロヘキシル、３−メトキシブチルアセテート、メチルエチルケトン、メチルアミルケトン、シクロヘキサノン、シクロペンタノン、エチル−３−エトキシプロパノエート、メチル−３−エトキシプロパノエート、メチル−３−メトキシプロパノエート、アセト酢酸メチル、アセト酢酸エチル、ジアセトンアルコール、ピバリン酸メチル、ピバル酸エチル、プロピレングリコールモノメチルエーテル、プロピレングリコールモノエチルエーテル、プロピレングリコールモノメチルエーテルプロパノエート、プロピレングリコールモノエチルエーテルプロパノエート、エチレングリコールモノメチルエーテル、エチレングリコールモノエチルエーテル、ジエチレングリコールモノメチルエーテル、ジエチレングリコールモノエチルエーテル、３−メチル−３−メトキシブタノール、Ｎ−メチルピロリドン、ジメチルスルホキシド、ガンマ−ブチロラクトン、プロピレングリコールメチルエーテルアセテート、プロピレングリコールエチルエーテルアセテート、プロピレングリコールプロピルエーテルアセテート、乳酸メチル、乳酸エチル、乳酸プロピル、テトラメチレンスルホン、プロピレングリコールジメチルエーテル、ジプロピレングリコールジメチルエーテル、エチレングリコールジメチルエーテルまたはジエチレングリコールジメチルエーテル、ガンマブチロラクトンが挙げられる。これらの溶媒は、単一でまたは２つ以上の混合物で使用することができる。
【０１２８】
一実施形態において、固体構成成分は、ＰＧＭＥＡ（１−メトキシ−２−プロパニルアセテート）中に溶解させる。
【０１２９】
必要に応じて本明細書において開示および請求されている新規なフォトレジスト組成物と適合性を有するとともにそれに添加することができる他の任意選択の添加剤としては、レジスト層の特性などを改善するために、補助樹脂、可塑剤、表面レベリング剤および安定剤が挙げられる。表面レベリング剤としては、界面活性剤を挙げることができる。界面活性剤に関して特別な制限はなく、それの例としては、ポリオキシエチレンアルキルエーテル、例えばポリオキシエチレンラウリルエーテル、ポリオキシエチレンステアリルエーテル、ポリオキシエチレンセチルエーテルおよびポリオキシエチレンオレインエーテル；ポリオキシエチレンアルキルアリールエーテル、例えばポリオキシエチレンオクチルフェノールエーテルおよびポリオキシエチレンノニルフェノールエーテル；ポリオキシエチレンポリオキシプロピレンブロックコポリマー；ソルビタン脂肪酸エステル、例えばモノラウリン酸ソルビタン、モノパルミチン酸ソルビタンおよびモノステアリン酸ソルビタン；ポリオキシエチレンソルビタン脂肪酸エステル、例えばポリオキシエチレンソルビタンモノラウレート、ポリオキシエチレンソルビタンモノパルミテート、ポリオキシエチレンソルビタンモノステアレート、ポリエチレンソルビタントリオレエートおよびポリオキシエチレンソルビタントリステアレートの非イオン性界面活性剤；フッ素化界面活性剤、例えばＦ−Ｔｏｐ  ＥＦ３０１、ＥＦ３０３およびＥＦ３５２（Ｊｅｍｃｏ  Ｉｎｃ．が製造）、Ｍｅｇａｆａｃ  Ｆ１７１、Ｆ１７２、Ｆ１７３、Ｒ０８、Ｒ３０、Ｒ９０およびＲ９４（Ｄａｉｎｉｐｐｏｎ  Ｉｎｋ＆Ｃｈｅｍｉｃａｌｓ、Ｉｎｃ．が製造）、Ｆｌｏｒａｄ  ＦＣ−４３０、ＦＣ−４３１、ＦＣ−４４３０およびＦＣ−４４３２（Ｓｕｍｉｔｏｍｏ  ３Ｍ  Ｌｔｄ．が製造）、Ａｓａｈｉ  Ｇｕａｒｄ  ＡＧ７１０、Ｓｕｒｆｌｏｎ  Ｓ−３８１、Ｓ−３８２、Ｓ−３８６、ＳＣ１０１、ＳＣ１０２、ＳＣ１０３、ＳＣ１０４、ＳＣ１０５、ＳＣ１０６、Ｓｕｒｆｉｎｏｌ  Ｅ１００４、ＫＨ−１０、ＫＨ−２０、ＫＨ−３０およびＫＨ−４０（Ａｓａｈｉ  Ｇｌａｓｓ  Ｃｏ．、Ｌｔｄ．が製造）；オルガノシロキサンポリマー、例えばＫＰ−３４１、Ｘ−７０−０９２およびＸ−７０−０９３（Ｓｈｉｎ−Ｅｔｓｕ  Ｃｈｅｍｉｃａｌ  Ｃｏ．、Ｌｔｄ．が製造）；ならびにアクリル酸またはメタクリル酸ポリマー、例えばＰｏｌｙｆｌｏｗ第７５号および第９５号（Ｋｙｏｅｉｓｈａ  Ｙｕｓｈｉｋａｇａｋｕ  Ｋｏｇｙｏ  Ｋ．Ｋ．が製造）が挙げられる。
【０１３０】
フォトレジスト発明の組成物について上に記載されている全ての実施形態において、溶媒構成成分ｆ）における総固体構成成分は、溶媒中約３０質量％〜約４５質量％の総固形分を構成する。
【０１３１】
フォトレジスト発明の組成物について上に記載されている全ての実施形態において、固体構成成分の組成は、総固形分の質量％（ｗｔ％）換算で、固体構成成分ａ）が約６０質量％〜約９０質量％であり；固体構成成分ｂ）が約０．５質量％〜約８．０質量％であり；固体構成成分ｃ）が約８．０質量％〜約３０質量％であり；固体構成成分ｄ）が約０．４質量％〜約８．０質量％であり；固体構成成分ｅ）が約０．５質量％〜約４．０質量％であるものであってよい。この実施形態の別の態様において、固体構成成分ａ）は、約６５質量％〜約８５質量％、または約７０質量％〜約８０質量％であってよい。この実施形態の別の態様において、固体構成成分ｂ）は、約１質量％〜約７質量％、または約２質量％〜約６質量％、または約３質量％〜約５質量％であってよい。この実施形態の別の態様において、固体構成成分ｃ）は、約１０質量％〜約２５質量％、または約１２質量％〜約２０質量％、または約１３質量％〜約２０質量％であってよい。この実施形態の別の態様において、固体構成成分ｄ）は、約１質量％〜約７質量％、または約１質量％〜約６質量％、または約１質量％〜約４質量％、または約２質量％〜約３．５質量％であってよい。この実施形態の別の態様において、固体構成成分ｅ）は、約１質量％〜約６質量％、または約１質量％〜約４質量％、または約１質量％〜約３質量％、または約１〜約２質量％であってよい。該組成物の全てのこれらの態様において、全ての固体構成成分ａ）、ｂ）、ｃ）、ｄ）およびｅ）の総質量％和は、１００質量％を超えず、上に記載されている通りの任意選択の構成成分が追加として存在しないならば（例えば界面活性剤）１００質量％に等しい。
【０１３２】
本明細書において開示されている感光性組成物を使用することによってパターン化フォトレジスト層を調製するための手順は、従来のものであってよい。例えば、半導体シリコンウェハまたはＬＥＤ基板などの基板は、スピン−コーターなどの適当なコーティング機械を使用することによって溶液の形態における新規なフォトレジスト組成物で均等にコーティングされ、続いて、対流オーブン内でまたはホットプレート上で焼成することによってフォトレジスト層を形成し、これは次いで、フォトマスクを介して低圧、高圧および超高圧の水銀ランプおよびアークランプなどから発光される近紫外光または可視光などの化学放射線にパターン露光される。化学放射線は、必要とされる露光時間を最小化するために、約３６５ｎｍのいくつかの重要な構成成分を含有しなければならない。その後、フォトレジスト層における潜像は、任意選択により、対流オーブン内でまたはホットプレート上で焼成し、アルカリ性現像液、例えば、水酸化テトラ（Ｃ１〜Ｃ４アルキル）アンモニア、水酸化コリン、水酸化リチウム、水酸化ナトリウムまたは水酸化カリウム、例えば、テトラメチルアンモニウムヒドロキシドの水溶液を、１％ｗ／ｗ〜１０％ｗ／ｗの濃度で使用して現像して、フォトマスクのパターンに良好な忠実度を有するパターン化フォトレジスト層を得ることができる。
【０１３３】
具体的に、この発明の別の態様は、上述の新規なフォトレジスト組成物を画像化するための方法であり、以下のステップを含むことができる：
ａ１）上述のフォトレジスト組成物のいずれか１つを、適当な基板の表面上にコーティングすることで、フォトレジストコーティングを形成すること；
ｂ１）ステップｂ）からの前記フォトレジストコーティング基板を、実質的に全てのフォトレジスト溶媒がフォトレジスト組成物から除去されるまで加熱処理することで、フォトレジスト膜を形成すること；
ｃ１）ステップｃ）からの前記フォトレジスト膜を、画像化用ｉ線放射線に画像露光して、露光および非露光領域を含有する照射済みフォトレジスト膜を形成すること；
ｄ１）露光ステップｃ）の後で前記照射レジスト膜を焼成すること；
ｅ１）ステップｄ１）からの前記照射済みフォトレジスト膜の非露光エリアを現像剤で除去することで、レジスト基板相間（ｓｕｂｓｔｒａｔｅ  ｉｎｔｅｒｐｈａｓｅ）でアンダーカットされてフォトレジストオーバーハングを形成するアンダーカットフォトレジストパターンで被覆された基板を形成すること。
【０１３４】
別の発明プロセスは、基板上のパターン化フォトレジストを金属化するためのリフトオフプロセスであり、以下のステップを含むことができる：
ａ２）ＥＢＰＶＤ、ＣＶＤ堆積またはスパッタリングによる金属堆積を使用し、新規なフォトレジストを画像化するための上述のプロセスのステップｅ１）からのアンダーカットフォトレジストパターンで被覆された前記基板上に、金属の層を堆積することであり、ここで、金属は、アンダーカットフォトレジストパターンで被覆された前記基板上に堆積する。このステップにおいて、金属は、フォトレジスト膜それ自体によってまたは前記基板相間におけるレジストのオーバーハングによってのいずれかで保護されていない前記フォトレジストパターンにおける露出基板においてのみ堆積する。この方式において、金属堆積は、残っているフォトレジストまたはレジストオーバーハングによって被覆されていない基板上の他所で起こることで、選択的金属堆積、およびフォトレジストパターンのみの最上部のみに金属のコーティングを有するアンダーカットフォトレジストパターン（表面金属レジストパターン）を有する基板を形成するが、オーバーハングによって保護された前記パターン化フォトレジストにおける非被覆基板には起こらない。
ｂ２）ステップａ２）の後、剥離プロセスを用いて前記金属化フォトレジストパターンを除去することで基板をもたらすことであり、ここで、金属化は、アンダーカットパターン化フォトレジストのオーバーハングによって保護されていない前記パターン化フォトレジストにおける露出基板にのみ起こっている。このステップにおいて、剥離プロセスは、化学的剥離剤を使用することよってまたは接着剤テープを使用することによってのいずれかで達成することができる。剥離が接着剤テープを使用して行われるならば、任意の残留フォトレジストを除去するために、さらなる化学的剥離ステップが必要とされ得る。
【０１３５】
例
ここで、本開示のより特定の実施形態およびこうした実施形態の裏付けを提供する実験結果を参照する。しかしながら、出願人らは、下記の本開示が例示的な目的のみであり、請求されている主題の範疇を任意のやり方で限定すると意図されないことを注記する。
【０１３６】
材料
ＣＫＳ−６７０：レジスト配合物中に用いた、Ｓｈｏｎｏｌ（日本）（Ｍｗ：９０３４、Ｍｎ：２１９５ＰＤ：４．１）からの市販のノボラックポリマーであり、ビスフェノールＡ、メタ−クレゾールおよびホルムアルデヒドのコポリマーであり、一般構造（２）を有する反復単位を含み、式中、ｑはポリマー鎖における反復単位の数を表し、−ＣＨ２−反復単位の付着は、オルト位またはパラ位であってよい。該バインダー樹脂は、ビスフェノールＡから誘導された反復単位上の追加の１つから２つのオルト位が、メタ−クレゾールまたはビスフェノールＡのいずれかから誘導された別の反復単位に付着した−ＣＨ２−反復単位に連結されている分岐構造を含有することもできる。さらに、メタ−クレゾールから誘導された反復単位上の追加のメタ位またはパラ位は、メタ−クレゾールまたはビスフェノールＡのいずれかから誘導された別の反復単位に付着した−ＣＨ２−反復単位に連結することができる。
【０１３７】
【化２８】
2020518012.tif 000029
【０１３８】
Ｃｙｍｅｌ  ３０１およびＣｙｍｅｌ  ３００は、Ａｌｎｅｘ  Ｎｏｒｇｅ  ＫＳ、Ｎｏｒｗａｙから市販されている市販のエーテル化メラミンであり、以下のモノマー構造から誘導されたメチル化メラミンから構成され、以下の構造を有するモノマーのオリゴマーを含むが、上記構造（１２）において、より詳細に記載されている：
【０１３９】
【化２９】
2020518012.tif 000030
【０１４０】
ＴＭＥ−トリアジンは、Ｓａｎｗａ  Ｃｈｅｍｉｃａｌ  Ｃｏ．ＬＴＤ、Ｔｏｋｙｏ（日本）による市販の光酸発生剤であり、以下の構造を有する：
【０１４１】
【化３０】
2020518012.tif 000031
【０１４２】
ＰＩＷ−５０１は、Ｈｅｒａｅｕｓ（Ｈａｎａｕ、Ｇｅｒｍａｎｙ）によって市販名ＰＡ−５２８の下で販売されている市販の光酸発生剤（シアン化（Ｚ）−４−メトキシ−Ｎ−（トシルオキシ）ベンズイミドイル）であり、以下の構造を有する：
【０１４３】
【化３１】
2020518012.tif 000032
【０１４４】
ＤＩ染料は、ＤＳＰ  Ｇｏｋｙｏ  Ｆｏｏｄ＆Ｃｈｅｍｉｃａｌｓ（日本）からの市販の染料（ビス（２，４−ジヒドロキシフェニル）メタノン）であり、それは、ＰＧＭＥＡで測定した場合、１．３４×１０４モル−１Ｌ  ｃｍ−１のモル減衰係数を有し、以下の構造を有する：
【０１４５】
【化３２】
2020518012.tif 000033
【０１４６】
Ｃｏｕｍａｒｉｎ  ７染料は市販の染料であり、それは９００．２８モル−１Ｌ  ｃｍ−１のモル減衰係数を有し、Ｍｅｒｃｋ  ＫＧａＡ（Ｄａｒｍｓｔａｄｔ、Ｇｅｒｍａｎｙ）の子会社Ｓｉｇｍａ−Ａｌｄｒｉｃｈによって販売されており；それは以下の構造を有する：
【０１４７】
【化３３】
2020518012.tif 000034
【０１４８】
Ａｄｄｉ−ＭＣ（Ｍｏｎａ−Ｃ）は、Ｃｒｏｄａ  Ｉｎｔｅｒｎａｔｉｏｎａｌ  ｐｌｃ（Ｓｎａｉｔｈ、ＵＫ）によって市販名「Ｍｏｎａｚｏｌｉｎｅ−Ｃ」の下で販売されているアミンクエンチャー（２−（２−ヘプタデシル−４，５−ジヒドロ−１Ｈ−イミダゾール−１−イル）エタン−１−オール）であり；それは、１気圧で約４８９℃の沸点および水中で約１０．０８のｐＫａを有し、以下の構造を有する：
【０１４９】
【化３４】
2020518012.tif 000035
【０１５０】
ＩＡは、Ｍｅｒｃｋ  ＫＧａＡ（Ｄａｒｍｓｔａｄｔ、Ｇｅｒｍａｎｙ）の子会社Ｓｉｇｍａ−Ａｌｄｒｉｃｈによって販売されているアミンクエンチャー（１−（２−ヒドロキシエチルイミダゾール）であり；それは、１気圧で約３１６．５℃の沸点および水中で約６．７８のｐＫａを有し、以下の構造を有する：
【０１５１】
【化３５】
2020518012.tif 000036
【０１５２】
ＤＩＰＡは、Ｍｅｒｃｋ  ＫＧａＡ（Ｄａｒｍｓｔａｄｔ、Ｇｅｒｍａｎｙ）の子会社Ｓｉｇｍａ−Ａｌｄｒｉｃｈによって販売されているアミンクエンチャー（２，６−ジイソプロピルアニリン）であり；それは、１気圧で約２５７℃の沸点および水中で約４．２５のｐＫａを有し、以下の構造を有する：
【０１５３】
【化３６】
2020518012.tif 000037
【０１５４】
ＤＰＡは、Ｍｅｒｃｋ  ＫＧａＡ（Ｄａｒｍｓｔａｄｔ、Ｇｅｒｍａｎｙ）の子会社Ｓｉｇｍａ−Ａｌｄｒｉｃｈによって販売されているアミンクエンチャー（トリフェニルアミン）であり；それは、約３６５℃の沸点および水中で約−３．０４のｐＫａを有し、以下の構造を有する：
【０１５５】
【化３７】
2020518012.tif 000038
【０１５６】
ＭＮＮＥは、Ｍｅｒｃｋ  ＫＧａＡ（Ｄａｒｍｓｔａｄｔ、Ｇｅｒｍａｎｙ）の子会社Ｓｉｇｍａ−Ａｌｄｒｉｃｈによって販売されているアミンクエンチャー、２−（２−メトキシエトキシ）−Ｎ，Ｎ−ビス［２−（２−メトキシエトキシ）エチル］−エタンアミン、（ＣＡＳ７０３８４−５１−９）（トリス［２−（２−メトキシエトキシ）−エチル］アミンとも呼ばれる）であり；それは、１気圧で約２５７℃の沸点および水中で約６．９２のｐＫａを有し、以下の構造を有する：
【０１５７】
【化３８】
2020518012.tif 000039
【０１５８】
２ＥＩは、Ｍｅｒｃｋ  ＫＧａＡ（Ｄａｒｍｓｔａｄｔ、Ｇｅｒｍａｎｙ）の子会社Ｓｉｇｍａ−Ａｌｄｒｉｃｈによるアミンクエンチャー、２−エチルイミダゾールであり；それは、１気圧で約２６８℃の沸点および水中で約８．２２のｐＫａを有し、以下の構造を有する：
【０１５９】
【化３９】
2020518012.tif 000040
【０１６０】
フォトレジスト配合物例のために使用される溶媒、ＰＧＭＥＡ（１−メトキシ−２−プロパニルアセテート）は、Ｍｅｒｃｋ  ＫＧａＡ（Ｄａｒｍｓｔａｄｔ、Ｇｅｒｍａｎｙ）の子会社Ｓｉｇｍａ−Ａｌｄｒｉｃｈから得た。
【０１６１】
ＡＰＳ−４３は界面活性剤である：Ｓｈｉｎｅｔｓｕ、（Ｔｏｋｙｏ、日本）から。
【０１６２】
Ｒ−２０１１は、界面活性剤である：ＤＩＣ  Ｃｏｒｐ（Ｄｕｓｓｅｌｄｏｒｆ、Ｇｅｒｍａｎｙ）から。
【０１６３】
ＡＺ  ３００ＭＩＦ現像剤は、Ｍｅｒｃｋ  ＫＧａＡ（Ｄａｒｍｓｔａｄｔ、Ｇｅｒｍａｎｙ）の子会社ＥＭＤ  Ｐｅｒｆｏｒｍａｎｃｅ  Ｍａｔｅｒｉａｌｓ  Ｃｏｒｐから得た（別名２．３８％の水酸化テトラメチルアンモニウム（ＴＭＡＨ））。
【０１６４】
フォトレジスト調製および加工
表１、２、３、４および５に記載されている例の構成成分を、これらの表に記載されている通りの割合で、それらをＰＧＭＥＡ中に溶解させることによって一緒に合わせ、続いて、０．２ミクロンＰＴＦＥ（ポリテトラフルオロエチレン）フィルターに通して濾過した。試験された典型的なレジスト配合物についての試料サイズは、約５０ｍｌ〜約１００ｍＬのＰＧＭＥＡを含有していた。
【０１６５】
ＡＳＭＬ  ｉ線ウェハステッパＰＡＳ  ５５００を使用して、０．４８開口数で提供された例のレジスト膜を露光した。Ｎｉｋｏｎ  ＦＸ−６０１０ステッパも、記載されている通りに１つの例で使用した。フォトレジストを次いで、露光後の第２の焼成または熱処理にかけた後に現像する。焼成の温度および時間は、フォトレジスト膜において架橋の適切な量が得られるように最適化され、例に対応する図に開示されている。露光後焼成プロセスのために、Ｏｐｔｉｔｒａｃｋオーブンも使用した。
【０１６６】
非露光エリアを除去するために、通常、アルカリ性現像溶液を用いる浸漬現像、パドル現像またはスプレー現像によって、露光されたネガ作用型フォトレジストコーティング基板を現像する。標準的なテトラメチルアンモニウム水溶液であるＡＺ（登録商標）３００ＭＩＦ現像剤を使用して、例のレジストコーティングをパドル現像した。全てのまたは実質的に全てのフォトレジストコーティングが非露光エリアから溶解するまで、基板を現像剤中に残しておく。ウェハを次いでＤＩ水で徹底的に濯いだ。
【０１６７】
レジストパターン形状横断面を走査電子顕微鏡法の手段によって検査した。Ｈｉｔａｃｈｉ  Ｓ−４７００またはＨｉｔａｔｃｈｉ  ＳＵ８０３０  ＳＥＭを使用した。
【０１６８】
組み合わせたＤＩ染料およびＭｏｎａｚｏｌｉｎｅ  Ｃを使用する優位な結果：
表１は、新規なフォトレジスト組成物および比較用フォトレジスト組成物の組成を記載することを除き、これらの配合物の各々について認められたアンダーカット挙動の特徴である代表的なＳＥＭ断面写真を示すことによってアンダーカット性能も纏めている。具体的に、表１は８種のレジスト配合物を比較しており、これらの一部は、大きな露光寛容度で予想外の大きなアンダーカットＳＥＭ形体を顕在化することを必要とされる全ての構成成分を含有している。
【０１６９】
我々の発明組成物において特定された特定クエンチャーアミンおよび特定染料の両方の存在は、この予想外の結果がそれ自体顕在化するのに不可欠であるように見える。表１は、１つの必須構成要素がないため、または必須のアミンクエンチャーに加えて、あまりにも低いｐＫａおよび／または沸点（例えば）を有する別のアミンクエンチャーを含有するためのいずれかで、この予想外の結果を顕在化しない比較用配合物についての結果も示している。１つを超えるアミンクエンチャーの添加は可能であるが、この追加のアミンクエンチャーは、水中で約６．０〜約１２のｐＫａの特性を主要な必須のアミンクエンチャーと共有しなければならず、アミンクエンチャーは、少なくとも１００℃（１気圧）の沸点も有するとともにＣ１０〜Ｃ２５アルキル置換基、−（ＣＨ２）ｎＯＨ置換基（ｎ＝２〜４）、またはこれらの２つの置換基の混合物で置換されていなければならない。理論によって束縛されることはないが、より低いｐＫａおよび低沸点を有するアミンが、良好なアンダーカット形状を得るのにどういうわけか有害であるＰＡＧによって発生させた光酸のいずれかのより拡散性の挙動を可能にすることが可能である。その上、理論によって束縛されることなく、染料の役割は、３６５ｎｍの光が膜中により深く透過するのを制限することで、アンダーカット性能に寄与していることもあり得る膜中の酸勾配に影響することができる。つまり、我々の予想外の結果は、レジスト加工中の露光および／または焼成の前のおよびその上その後のレジスト膜における構成成分自体の分布など、より複雑な因子から生じ得る。
【０１７０】
Ｍｏｎａｚｏｌｉｎｅ  Ｃ（ａｄｄｉ  ＭＣ）およびＤＩ染料の組合せを含有した配合物、例１、２および３は、アンダーカットについて非常に大きな露光寛容度を有する拡張アンダーカットによって区別される所望の形状を生成した。
【０１７１】
比較例１は、染料およびＭｏｎａｚｏｌｉｎｅ−Ｃクエンチャーの両方を含有していたが、これは、はるかに低いｐＫａを有する追加のクエンチャー（ＤＩＰＡ）も含有していた。この配合物は、はっきりとしたアンダーカット形状を示していない。理論によって束縛されることなく、この挙動は、配合物における第２のクエンチャー（ＤＩＰＡ）の存在に帰すると思われる。
【０１７２】
比較例２および３は、染料およびクエンチャーＤＩＰＡを含有しており；これらの配合物は、再び画像化するだけで、レジスト基板相間で拡張アンダーカットがない傾斜側壁形状を生成した。理論によって束縛されることなく、この挙動は、より低いｐＫａを有するＤＩＰＡに帰すると思われる。
【０１７３】
比較例４は、Ｍｏｎａｚｏｌｉｎｅ  Ｃを含有していたが、染料を含有していなかった。この配合物は、低線量でのみ、はるかに少ない度合いだが一部のアンダーカット形状を呈し、同様に露光寛容度を示めさず、同じくＭｏｎａｚｏｌｉｎｅ−Ｃのみを含有していたが染料を含有していなかった比較例５は、アンダーカット形状を生成しなかった。したがって、染料を用いないＭｏｎａｚｏｌｉｎｅ−Ｃの使用は、一部の例においてアンダーカット形状を生成したが、これらの形状は、存在するならば一貫して、かなり低減された程度であり、存在するならば低い露光量で狭い露光マージンのみを有する。
【０１７４】
要するに、および表１において具体的に見られる通り、Ｍｏｎａｎｚｏｌｉｎｅ−Ｃおよび染料の両方を含有する全ての配合物（例１〜３）は、ミクロンで測定された場合にはるかに大きいアンダーカット度を与えており、その上、非常に鋭いとともにフォトレジスト／基板界面に近いアンダーカットを示す。これらの結果は、この表における比較用ＳＥＭ断面写真、およびミクロンにてレジスト基板相間で認められたアンダーカットの程度を要約する列によって例示されている。
【０１７５】
図２〜５は、ＳＥＭ断面を介して、新規なフォトレジスト組成物のこれらの配合物および他の例ならびに比較例の一部のアンダーカット程度および露光マージンをより詳細に例示することで、他の比較用フォトレジスト組成物を超えるこれらの新規な組成物の予想外の利点を例示し、該利点は、線量を介したこのアンダーカットの程度について良好な露光寛容度と相まった、より大きなアンダーカット度を付与する。
【０１７６】
図３は、ＤＩ染料を用いずにＭｏｎａｚｏｌｉｎｅ  Ｃを含有する比較例６ならびにＭｏｎａｚｏｌｉｎｅ  ＣおよびＤＩ染料の両方を含有する配合物（例３）を使用して得られた拡張アンダーカット形状のＳＥＭ断面を比較している。これは、Ｍｏｎａｚｏｌｉｎｅ−ＣおよびＤＩ染料の両方を含有する配合物が、染料を用いずＭｏｎａｚｏｌｉｎｅ−Ｃを含有する比較例６ａと比較して、広範囲の線量を介して良好なアンダーカット形状を与えることを示す。表２は、比較例６ａの組成を示している。
【０１７７】
図３において用いられた露光の条件は、以下の通りであった：
比較例６：露光軟焼成（ＳＢ）の条件：１１０℃／９０”、露光：Ｎｉｋｏｎ  ＦＸ−６０１  ０．１ＮＡステッパ。露光後焼成（ＰＥＢ）：１０５℃／２ｍｉｎ。現像：２．３８％水酸化テトラメチルアンモニウム（ＴＭＡＨ）／６０”
例３、露光の条件：ＳＢ：１００℃／１２０秒、ＰＥＢ：９０℃／９０秒、露光：０．４８ＮＡ、ＡＳＭＬ  ｉ線ステッパ現像：４０秒、ＡＺ（登録商標）３００ＭＩＦ現像剤。
【０１７８】
【表１】
2020518012.tif 000041
【０１７９】
【表２】
2020518012.tif 000042
【０１８０】
図４は、Ｍｏｎａｚｏｌｉｎｅ  ＣおよびＤＩ染料の両方を含有する例４の配合物を使用して得られた拡張アンダーカット形状のＳＥＭ断面を、Ｍｏｎａｚｏｌｉｎｅ  Ｃを含有しないがＤＩ染料を含有する比較例７の配合物で得られた形状と比較している。Ｍｏｎａｚｏｌｉｎｅ  Ｃを含有しない配合物は、露光量を介して露光寛容度の程度によって測定された場合にはるかに劣ったアンダーカット性能を与えることが認められる。
【０１８１】
表３は、比較例７および例４の組成を示している。図４において用いられた露光の条件は、以下の通りであった：ＳＢ：１２０℃／１２０”、ＰＥＢ１００℃／９０”；露光：０．４８ＮＡ、ＡＳＭＬ  ｉ線ステッパ現像：６０秒、ＡＺ（登録商標）３００ＭＩＦ現像剤。
【０１８２】
【表３】
2020518012.tif 000043
【０１８３】
図５：Ｍｏｎａｚｏｌｉｎｅ  Ｃ（Ａｄｄｉ−ＭＣ）、ＤＩ染料、およびＨＣｌ発生ＰＡＧ（ＴＭＥ−トリアジン）を含有する配合物（例５）を使用して得られた拡張アンダーカット形状についてのＳＥＭ断面を、Ｍｏｎａｚｏｌｉｎｅ  Ｃ（Ａｄｄｉ−ＭＣ）、ＤＩ染料、およびＨＣｌ発生ＰＡＧの代わりにスルホン酸発生ＰＡＧ（ＰＩＷ−５０１）を含有する配合物（例６）を使用して得られたＳＥＭアンダーカット形状と比較している。両方の配合物がアンダーカット形状を与える一方で、ＨＣｌ発生ＰＡＧ（ＴＭＥ−トリアジン）を有する配合物、ＨＣｌ発生ＰＡＧで得られた形状は、スルホン酸発生ＰＡＧで得られたものよりも幾分良好であることが認められる。
【０１８４】
表４は、例５および６の組成を示している。
【０１８５】
【表４】
2020518012.tif 000044
【０１８６】
Ｍｏｎａｚｏｌｉｎｅ−Ｃに取って代わってアミンクエンチャーＡＩ（１−Ｈ−イミダゾール−１−エタノール）を含有する配合物（例７）も調製した（表５）。例７とともに図３に記載されている類似方式で生成されたＳＥＭ断面研究（図７）も、同様に、露光量を介してアンダーカットの程度について同様の露光寛容度を有する例１について前に認められた通りのアンダーカット形状を与えた。
【０１８７】
【表５】
2020518012.tif 000045
【０１８８】
（トリス［２−（２−メトキシエトキシ）−エチル］アミン）］とも呼ばれるアミンクエンチャーＭＮＮＥ［（２−（２−メトキシエトキシ）−Ｎ，Ｎ−ビス［２−（２−メトキシエトキシ）エチル］−エタンアミン）、またはアミンクエンチャー、２ＥＩ（２−エチルイミダゾール）をそれぞれ含有する２つの他の配合物例８および９を調製し、ここで、これらのアミンクエンチャーはＭｏｎａｚｏｌｉｎｅ−Ｃに取って代わり、そうでなければ、これらは例１に類似して配合された。（表６）。図３に記載された通りに類似方式で生成された例８（図６）および例９（図７）のＳＥＭ断面研究は、同様に、例１について認められた通りのアンダーカット形状を与え、露光量を介してアンダーカットの程度について同様の露光寛容度を有する。具体的に、これらのＳＥＭ研究についての加工条件は以下の通り、露光：ＳＢ：１２０℃／１２０秒、ＰＥＢ：１００℃／９０秒、露光：０．４８ＮＡ、ＡＳＭＬ  ｉ線ステッパ現像：６０秒、ＡＺ（登録商標）３００ＭＩＦ現像剤であった。したがって、これらのＳＥＭ研究は、ＭＮＮＥおよび２ＥＩが両方とも、同じ方式でリソグラフィー加工されたＡｄｄｉ−ＭＣを含有する配合物について認められた通り、同様の非常に良好なアンダーカットおよびこのアンダーカットについて非常に良好な露光寛容度を有することを確認した。アミンクエンチャーＭＮＮＥおよび２Ｅ１を含有する例８および９は、共通して、アミンクエンチャー、ＩＡおよびＡｄｄｉ−ＭＣを有する配合物と、本発明の詳細な記載において前に考察されているアミンクエンチャーについての制約を共有し、ここで、予想外にも良好なアンダーカットおよびアンダーカットについての露光寛容度が達成される。
すなわち、クエンチャー系制約は、それが、水中で約６．０〜約１２のｐＫａを有するアミンクエンチャーまたはこうしたアミンクエンチャーの混合物から必須になっていなければならないということであって、ここで、アミンクエンチャーは１気圧で少なくとも１００℃の沸点を有し、少なくとも１個のＣ２〜Ｃ２５アルキル置換基、−（ＣＨ２）ｎＯＨ置換基もしくは−（ＣＨ２）ｎ−Ｏ−（ＣＨ２）ｎ’−Ｏ−Ｒ’置換基を含むか、またはこれらの置換基の混合物を含む。
【０１８９】
配合物中のアミンクエンチャーが、この発明組成物のアミンクエンチャー系について定義されている制約内でない、ＴＰＡを使用する追加の比較例（比較例８）を調製した。表６は、この配合物の組成を示している。例８および９について上に記載されているのと同じ方式で、この配合物を調製および露光した。これらの条件下で、ＳＥＭ研究（図７）は、アンダーカットが認められなかったことを示している。これは、非常に不十分なアンダーカット性能を示したとともにその上この発明組成物のアミンクエンチャー系について定義されている制約内でないアミンクエンチャーを配合物に含有するという特徴を共有していたＤＩＰＡ（比較例２および３）を含有する配合物で認められたことと同様である。理論によって束縛されることなく、この挙動は、より低いｐＫａを有するＴＰＡに帰すると思われる。ＴＰＡのｐＫａは（−３．０４）であり、ＤＩＰＡのそれは（４．２５）であるが、一方、強いアンダーカット形状を提供する他の例のクエンチャーのｐＫａは、表９に示されている約６．９２〜１０．９８を範囲とする。
【０１９０】
【表６】
2020518012.tif 000046
【０１９１】
図６は、２つのフォトレジスト配合物、ＡＩクエンチャーを配合された例７およびＭＮＮＥクエンチャーを配合された例８のアンダーカットリソグラフィー性能を比較している。
【０１９２】
図７は、２つのフォトレジスト配合物、ＴＰＡクエンチャーを配合された比較例８および２ＥＩクエンチャーを配合された例９のアンダーカットリソグラフィー性能を比較している。
【０１９３】
本発明組成物の上述の例において、これらのアンダーカットについてはるかに大きい露光寛容度と相まったレジスト基板界面で認められたレジスト基板でのよりはっきりとしたアンダーカットは、伝統的なＩＣ（集積回路）半導体装置の製造およびＬＥＤ装置の製造の両方において使用される金属化プロトコールに用いられるリフトオフ用途のために設計されたフォトレジストにおいて非常に望ましい予想外の特徴である。
【０１９４】
【表７】
2020518012.tif 000047
【０１９５】
それぞれＮ−メチルジプロピルアミンおよびＮ，Ｎ−ジイソプロピルエチルアミンクエンチャーを用いて、表７における例１０および１１の配合物を調製する。両配合物は、図８に示されている拡張アンダーカット形状を生成した。同様に、トリス−イソブチルアミンクエンチャーは、例１３に示されている通りの拡張アンダーカット形状を生成した。しかしながら、例１２におけるこのクエンチャーのより低い濃度は、図９に示されている通り、適度なレジスト形状アンダーカット度を生成する。
【０１９６】
Ｃｏｕｍａｒｉｎ  ７染料およびＤＩ染料をそれぞれ用いて、表８における例１４および１５の配合物を調製した。例１５の配合物は、拡張アンダーカット形状を生成したが、一方、例１４の配合物は、図１０に示されている通り、はるかに適度なアンダーカット形状を生成した。これは、一部には、現像剤中のＤＩ染料の可溶性に、および一部には、Ｃｏｕｍａｒｉｎ  ７染料よりもＤＩ染料の高い吸収に帰する。３６５ｎｍでのＤＩ染料の吸光係数は＝１．３４×１０４モル−１Ｌ  ｃｍ−１であり、３６５ｎｍでのＣｏｕｍａｒｉｎ  ７染料の吸光係数は＝０．０９００２８×１０４モル−１Ｌ  ｃｍ−１である。
【０１９７】
【表８】
2020518012.tif 000048
【０１９８】
以下の通りに異なるクエンチャーを使用する拡張アンダーカット形状が示されている：
図６、（ＡＩ）クエンチャーを使用する例７。図６、（ＭＮＮＥ）クエンチャーを使用する例８
図７、（２ＥＩ）クエンチャーを使用する例９
図８、Ｎ−メチルジプロピルアミンクエンチャーを使用する例１０
図８、Ｎ，Ｎ−ジイソプロピルエチルアミンクエンチャーを使用する例１１
図９、トリス−イソブチルアミンクエンチャーを使用する例１２および１３
【０１９９】
【表９】
2020518012.tif 000049
【図１】
2020518012.tif 000079
【図２】
2020518012.tif 000080
【図３】
2020518012.tif 000081
【図４】
2020518012.tif 000082
【図５】
2020518012.tif 000083
【図６】
2020518012.tif 000084
【図７】
2020518012.tif 000085
【図８】
2020518012.tif 000086
【図９】
2020518012.tif 000087
【図１０】
2020518012.tif 000088
【国際調査報告】
2020518012.tif 000089
2020518012.tif 000090
2020518012.tif 000091
2020518012.tif 000092